(57)【要約】【課題】高い表面光沢性を有する樹脂成形体が得られる樹脂組成物の提供。【解決手段】セルロースアシレート（Ａ）と、熱可塑性エラストマー（Ｂ）と、分子内に２つ以上の窒素原子を含む有機化合物粒子（Ｃ）と、を含む樹脂組成物。【選択図】なし【特許請求の範囲】
【請求項１】
セルロースアシレート（Ａ）と、
熱可塑性エラストマー（Ｂ）と、
分子内に２つ以上の窒素原子を含む少なくとも１種の有機化合物粒子（Ｃ）と、
を含む樹脂組成物。
【請求項２】
前記熱可塑性エラストマー（Ｂ）が、コア層と前記コア層の表面上に（メタ）アクリル酸アルキルエステルの重合体を含むシェル層とを有するコアシェル構造の重合体（ｂ１）、α−オレフィンと（メタ）アクリル酸アルキルエステルとの重合体であって、前記α−オレフィンに由来する構成単位を６０質量％以上含むオレフィン重合体（ｂ２）、ブタジエン重合体を含むコア層と、前記コア層の表面上に、スチレン重合体及びアクリロニトリル・スチレン重合体から選ばれる重合体を含むシェル層とを有するコアシェル構造の重合体（ｂ３）、スチレン・エチレン・ブタジエン・スチレン共重合体（ｂ４）、ポリウレタン（ｂ５）、及びポリエステル（ｂ６）からなる群より選択される少なくとも１種の熱可塑性エラストマーである請求項１に記載の樹脂組成物。
【請求項３】
前記セルロースアシレート（Ａ）が、セルロースアセテート、セルロースアセテートプロピオネート、及びセルロースアセテートブチレートからなる群より選択される少なくとも１種である請求項１又は請求項２に記載の樹脂組成物。
【請求項４】
前記セルロースアシレート（Ａ）が、セルロースアセテートプロピオネート、及びセルロースアセテートブチレートから選択される少なくとも１種である請求項３に記載の樹脂組成物。
【請求項５】
前記有機化合物粒子（Ｃ）が、窒素−窒素二重結合及び窒素−水素結合の少なくとも一方を含む化合物である請求項１〜請求項４のいずれか１項に記載の樹脂組成物。
【請求項６】
前記有機化合物粒子（Ｃ）が、有機金属化合物である請求項１〜請求項５のいずれか１項に記載の樹脂組成物。
【請求項７】
前記有機化合物粒子（Ｃ）の分子量が３００以上１３００以下である請求項１〜請求項６のいずれか１項に記載の樹脂組成物。
【請求項８】
前記有機化合物粒子（Ｃ）の体積平均粒子径が１０ｎｍ以上１０００ｎｍ以下である請求項１〜請求項７のいずれか１項に記載の樹脂組成物。
【請求項９】
さらに、可塑剤（Ｄ）を含む請求項１〜請求項８のいずれか１項に記載の樹脂組成物。
【請求項１０】
前記可塑剤（Ｄ）が、カルダノール化合物、ジカルボン酸ジエステル、クエン酸エステル、分子内に不飽和結合を１つ以上有するポリエーテル化合物、ポリエーテルエステル化合物、安息香酸グリコールエステル、下記の一般式（６）で表される化合物及びエポキシ化脂肪酸エステルからなる群から選ばれる少なくとも１種を含む、請求項９に記載の樹脂組成物。
【化１】
2020037616.tif 000093
一般式（６）中、Ｒ６１は炭素数７以上２８以下の脂肪族炭化水素基を表し、Ｒ６２は炭素数１以上８以下の脂肪族炭化水素基を表す。
【請求項１１】
さらに、ポリエステル樹脂（Ｅ）を含む請求項１〜請求項１０のいずれか１項に記載の樹脂組成物。
【請求項１２】
前記ポリエステル樹脂（Ｅ）が、ポリヒドロキシアルカノエートである請求項１１に記載の樹脂組成物。
【請求項１３】
さらに、ポリ（メタ）アクリレート化合物（Ｆ）を含む請求項１〜請求項１２のいずれか１項に記載の樹脂組成物。
【請求項１４】
請求項１〜請求項１３のいずれか１項に記載の樹脂組成物を含有する樹脂成形体。
【請求項１５】
射出成形体である、請求項１４に記載の樹脂成形体。
【発明の詳細な説明】
【技術分野】
【０００１】
本発明は、樹脂組成物及び樹脂成形体に関する。
【背景技術】
【０００２】
従来、樹脂組成物としては種々のものが提供され、各種用途に使用されている。樹脂組成物は、特に、家電製品や自動車の各種部品、筐体等に使用されている。また、事務機器、電子電気機器の筐体などの部品にも熱可塑性樹脂が使用されている。
近年では、植物由来の樹脂が利用されており、従来から知られている植物由来の樹脂として、例えばセルロースアシレートがある。
【０００３】
例えば、特許文献１には、「熱可塑性樹脂とエラストマーからなり、前記熱可塑性樹脂が連続相を形成すると共に前記エラストマーが不連続相を形成し、かつ前記エラストマーが着色剤を含有する熱可塑性エラストマー組成物」が開示されている。
【０００４】
特許文献２には、「ポリ乳酸樹脂(a)と、前記ポリ乳酸樹脂に比して耐熱性に優る樹脂(b)と、エラストマー状の樹脂(c)と、前記ポリ乳酸樹脂の結晶化を促進する結晶核剤(d)とを含有し、前記結晶核剤が溶性アゾ系レーキ顔料である樹脂組成物」が開示されている。
【０００５】
特許文献３には、「セルロースアシレートと、ベンゾトリアゾール系紫外線吸収剤と、エステルオリゴマーとを含有するセルロースアシレートフィルムであって、前記セルロースアシレートフィルムの膜厚が１０μｍ以上４０μｍ以下であり、前記ベンゾトリアゾール系紫外線吸収剤を、前記セルロースアシレート１００質量部に対して、４質量部以上２０質量部以下含有し、前記エステルオリゴマーが、ジオールに由来する単位と、１，２−シクロヘキサンジカルボン酸に由来する単位及び１，４−シクロヘキサンジカルボン酸に由来する単位の少なくとも一方とを含み、末端が脂環構造を有するモノカルボン酸に由来する基で封止され、かつ水酸基価が３０ｍｇＫＯＨ/ｇ以下である、セルロースアシレートフィルム」が開示されている。
【先行技術文献】
【特許文献】
【０００６】
【特許文献１】特開平１０−２３７２２７号公報
【特許文献２】特開２０１０−１３２８１６号公報
【特許文献３】特開２０１６−２２２８０９号公報
【発明の概要】
【発明が解決しようとする課題】
【０００７】
ところで、セルロースアシレート（Ａ）を含む樹脂組成物を成形（例えば射出成形）すると、セルロースアシレート（Ａ）の分子が配向して表面に配向層が形成されるため、表面の光沢性に優れた成形体が得易い。しかし、樹脂組成物中に有機化合物粒子（Ｃ）が含まれると、この有機化合物粒子（Ｃ）は上記の配向層に入り込んで局在する傾向があるため、表面の光沢が低下することがあった。
【０００８】
本発明の課題は、セルロースアシレート（Ａ）と分子内に２つ以上の窒素原子を含む少なくとも１種の有機化合物粒子（Ｃ）とを含有し且つ熱可塑性エラストマー（Ｂ）を含有しない樹脂組成物、又はセルロースアシレート（Ａ）と熱可塑性エラストマー（Ｂ）と有機化合物粒子（Ｃ）とを含有し且つこの有機化合物粒子（Ｃ）が分子内に１つ以下の窒素原子しか含まない樹脂組成物に比べ、高い表面光沢性を有する樹脂成形体が得られる樹脂組成物を提供することにある。
【課題を解決するための手段】
【０００９】
前記課題を解決するための具体的手段には、下記の態様が含まれる。
【００１０】
＜１＞
セルロースアシレート（Ａ）と、
熱可塑性エラストマー（Ｂ）と、
分子内に２つ以上の窒素原子を含む少なくとも１種の有機化合物粒子（Ｃ）と、
を含む樹脂組成物。
＜２＞
前記熱可塑性エラストマー（Ｂ）が、コア層と前記コア層の表面上に（メタ）アクリル酸アルキルエステルの重合体を含むシェル層とを有するコアシェル構造の重合体（ｂ１）、α−オレフィンと（メタ）アクリル酸アルキルエステルとの重合体であって、前記α−オレフィンに由来する構成単位を６０質量％以上含むオレフィン重合体（ｂ２）、ブタジエン重合体を含むコア層と、前記コア層の表面上に、スチレン重合体及びアクリロニトリル・スチレン重合体から選ばれる重合体を含むシェル層とを有するコアシェル構造の重合体（ｂ３）、スチレン・エチレン・ブタジエン・スチレン共重合体（ｂ４）、ポリウレタン（ｂ５）、及びポリエステル（ｂ６）からなる群より選択される少なくとも１種の熱可塑性エラストマーである＜１＞に記載の樹脂組成物。
＜３＞
前記セルロースアシレート（Ａ）が、セルロースアセテート、セルロースアセテートプロピオネート、及びセルロースアセテートブチレートからなる群より選択される少なくとも１種である＜１＞又は＜２＞に記載の樹脂組成物。
＜４＞
前記セルロースアシレート（Ａ）が、セルロースアセテートプロピオネート、及びセルロースアセテートブチレートから選択される少なくとも１種である＜３＞に記載の樹脂組成物。
＜５＞
前記有機化合物粒子（Ｃ）が、窒素−窒素二重結合及び窒素−水素結合の少なくとも一方を含む化合物である＜１＞〜＜４＞のいずれか１項に記載の樹脂組成物。
＜６＞
前記有機化合物粒子（Ｃ）が、有機金属化合物である＜１＞〜＜５＞のいずれか１項に記載の樹脂組成物。
＜７＞
前記有機化合物粒子（Ｃ）の分子量が３００以上１３００以下である＜１＞〜＜６＞のいずれか１項に記載の樹脂組成物。
＜８＞
前記有機化合物粒子（Ｃ）の体積平均粒子径が１０ｎｍ以上１０００ｎｍ以下である＜１＞〜＜７＞のいずれか１項に記載の樹脂組成物。
＜９＞
さらに、可塑剤（Ｄ）を含む＜１＞〜＜８＞のいずれか１項に記載の樹脂組成物。
＜１０＞
前記可塑剤（Ｄ）が、カルダノール化合物、ジカルボン酸ジエステル、クエン酸エステル、分子内に不飽和結合を１つ以上有するポリエーテル化合物、ポリエーテルエステル化合物、安息香酸グリコールエステル、下記の一般式（６）で表される化合物及びエポキシ化脂肪酸エステルからなる群から選ばれる少なくとも１種を含む、＜１＞〜＜９＞のいずれか１項に記載の樹脂組成物。
【００１１】
【化１】
2020037616.tif 000002
【００１２】
一般式（６）中、Ｒ６１は炭素数７以上２８以下の脂肪族炭化水素基を表し、Ｒ６２は炭素数１以上８以下の脂肪族炭化水素基を表す。
【００１３】
＜１１＞
さらに、ポリエステル樹脂（Ｅ）を含む＜１＞〜＜１０＞のいずれか１項に記載の樹脂組成物。
＜１２＞
前記ポリエステル樹脂（Ｅ）が、ポリヒドロキシアルカノエートである＜１１＞に記載の樹脂組成物。
＜１３＞
さらに、ポリ（メタ）アクリレート化合物（Ｆ）を含む＜１＞〜＜１２＞のいずれか１項に記載の樹脂組成物。
＜１４＞
＜１＞〜＜１３＞のいずれか１項に記載の樹脂組成物を含有する樹脂成形体。
＜１５＞
射出成形体である、＜１４＞に記載の樹脂成形体。
【発明の効果】
【００１４】
＜１＞、＜２＞、＜３＞、＜５＞、＜６＞、＜１１＞、＜１２＞、又は＜１３＞に係る発明によれば、セルロースアシレート（Ａ）と分子内に２つ以上の窒素原子を含む少なくとも１種の有機化合物粒子（Ｃ）とを含有し且つ熱可塑性エラストマー（Ｂ）を含有しない場合、又はセルロースアシレート（Ａ）と熱可塑性エラストマー（Ｂ）と有機化合物粒子（Ｃ）とを含有し且つこの有機化合物粒子（Ｃ）が分子内に１つ以下の窒素原子しか含まない場合に比べ、高い表面光沢性を有する樹脂成形体が得られる樹脂組成物が提供される。
＜４＞に係る発明によれば、セルロースアシレート（Ａ）がセルロースアセテートである場合に比べ、高い表面光沢性を有する樹脂成形体が得られる樹脂組成物が提供される。
＜７＞に係る発明によれば、有機化合物粒子（Ｃ）の分子量が３００未満又は１３００超である場合に比べ、高い表面光沢性を有する樹脂成形体が得られる樹脂組成物が提供される。
＜８＞に係る発明によれば、有機化合物粒子（Ｃ）の体積平均粒子径が１０ｎｍ未満又は１０００ｎｍ超である場合に比べ、高い表面光沢性を有する樹脂成形体が得られる樹脂組成物が提供される。
＜９＞に係る発明によれば、セルロースアシレート（Ａ）と熱可塑性エラストマー（Ｂ）と分子内に２つ以上の窒素原子を含む少なくとも１種の有機化合物粒子（Ｃ）とのみを含有し、可塑剤（Ｄ）を含有しない場合に比べ、高い表面光沢性を有する樹脂成形体が得られる樹脂組成物が提供される。
＜１０＞に係る発明によれば、可塑剤（Ｄ）としてポリエチレングリコールのみを含有する場合に比べ、高い表面光沢性を有する樹脂成形体が得られる樹脂組成物が提供される。
＜１４＞、又は＜１５＞に係る発明によれば、セルロースアシレート（Ａ）と分子内に２つ以上の窒素原子を含む少なくとも１種の有機化合物粒子（Ｃ）とを含有し且つ熱可塑性エラストマー（Ｂ）を含有しない樹脂組成物、又はセルロースアシレート（Ａ）と熱可塑性エラストマー（Ｂ）と有機化合物粒子（Ｃ）とを含有し且つこの有機化合物粒子（Ｃ）が分子内に１つ以下の窒素原子しか含まない樹脂組成物を適用した場合に比べ、高い表面光沢性を有する樹脂成形体が提供される。
【発明を実施するための形態】
【００１５】
以下に、本発明の実施形態について説明する。これらの説明及び実施例は実施形態を例示するものであり、実施形態の範囲を制限するものではない。
【００１６】
本発明において「〜」を用いて示された数値範囲は、「〜」の前後に記載される数値をそれぞれ最小値及び最大値として含む範囲を示す。
【００１７】
本発明中に段階的に記載されている数値範囲において、一つの数値範囲で記載された上限値又は下限値は、他の段階的な記載の数値範囲の上限値又は下限値に置き換えてもよい。また、本発明中に記載されている数値範囲において、その数値範囲の上限値又は下限値は、実施例に示されている値に置き換えてもよい。
【００１８】
本発明中に段階的に記載されている数値範囲において、一つの数値範囲で記載された上限値又は下限値は、他の段階的な記載の数値範囲の上限値又は下限値に置き換えてもよい。また、本発明中に記載されている数値範囲において、その数値範囲の上限値又は下限値は、実施例に示されている値に置き換えてもよい。
【００１９】
本発明において「工程」との語は、独立した工程だけでなく、他の工程と明確に区別できない場合であってもその工程の所期の目的が達成されれば、本用語に含まれる。
【００２０】
本発明において各成分は該当する物質を複数種含んでいてもよい。本発明において組成物中の各成分の量について言及する場合、組成物中に各成分に該当する物質が複数種存在する場合には、特に断らない限り、組成物中に存在する当該複数種の物質の合計量を意味する。
【００２１】
本発明において「（メタ）アクリル」はアクリル及びメタクリルの少なくとも一方を意味し、「（メタ）アクリレート」はアクリレート及びメタクリレートの少なくとも一方を意味する。
【００２２】
本発明において、セルロースアシレート（Ａ）、熱可塑性エラストマー（Ｂ）、分子内に２つ以上の窒素原子を含む少なくとも１種の有機化合物粒子（Ｃ）、可塑剤（Ｄ）、ポリエステル樹脂（Ｅ）、及びポリ（メタ）アクリレート化合物（Ｆ）をそれぞれ、成分（Ａ）、成分（Ｂ）、成分（Ｃ）、成分（Ｄ）、成分（Ｅ）、及び成分（Ｆ）ともいう。
【００２３】
＜樹脂組成物＞
本実施形態に係る樹脂組成物は、セルロースアシレート（Ａ）と、熱可塑性エラストマー（Ｂ）と、分子内に２つ以上の窒素原子を含む少なくとも１種の有機化合物粒子（Ｃ）と、を含む。
なお、本実施形態に係る樹脂組成物は、さらに可塑剤（Ｄ）、ポリエステル樹脂（Ｅ）、ポリ（メタ）アクリレート化合物（Ｆ）、及びその他添加剤を含んでいてもよい。
【００２４】
上記の構成を備える本実施形態に係る樹脂組成物によれば、樹脂成形体を形成する際に高い表面光沢性（グロス）が得られる。
その理由は以下のように推察される。
【００２５】
セルロースアシレート（Ａ）を含む樹脂組成物に対し、様々な観点（例えば着色、強度の向上、耐候性の向上等の目的）から、有機化合物粒子（Ｃ）を添加することが、従来から行われている。
ここで、セルロースアシレート（Ａ）を含む樹脂組成物を成形すると、セルロースアシレート（Ａ）の分子が配向して表面に配向層が形成されるため、表面の光沢性に優れた成形体が得られる。特に、成形体が射出成形によって形成された場合、この配向層が強くできるためより光沢に優れる。しかし、セルロースアシレート（Ａ）中に有機化合物粒子（Ｃ）が含まれていると、この有機化合物粒子（Ｃ）は配向したセルロースアシレート（Ａ）の分子間に入り込むように局在する傾向があるため、光沢が崩れて表面の光沢が低下することがある。
【００２６】
これに対し、本実施形態に係る樹脂組成物は、さらに熱可塑性エラストマー（Ｂ）を含有する。熱可塑性エラストマー（Ｂ）は配向層よりもコア層側、即ち樹脂成形体において表面側よりも中央側に局在し易い傾向がある。
さらに、熱可塑性エラストマー（Ｂ）は、有機化合物粒子（Ｃ）を纏いやすいとの性質や、有機化合物粒子（Ｃ）に対し接着性を示すとの性質を備える。特に、熱可塑性エラストマー（Ｂ）がコアシェル構造の重合体（例えば後述の重合体（ｂ１）、及び重合体（ｂ２）等）である場合、その性質として有機化合物粒子（Ｃ）を纏いやすい傾向が強く、また直鎖状又は分岐状の重合体（例えば後述の（ｂ３）乃至（ｂ６）のエラストマー等）である場合、その性質として有機化合物粒子（Ｃ）に対し高い接着性を有する傾向が強い。このため、本実施形態に係る樹脂組成物を混練すると、有機化合物粒子（Ｃ）が熱可塑性エラストマー（Ｂ）の分散に誘引されるように分散されて、コア層つまり樹脂成形体における中央側にも局在しやすくなる。
その結果、有機化合物粒子（Ｃ）が配向層つまり表面側に局在することが抑制され、形成された樹脂成形体において高い表面光沢性（グロス）が得られるものと推察される。
【００２７】
なお、前述のように有機化合物粒子として「分子内に２つ以上の窒素原子を含む」有機化合物粒子（Ｃ）を含有することで光沢の低下が生じるものと考えられ、換言すると、分子内に１つの窒素原子のみを含む有機化合物粒子を含有しても、光沢の低下は生じ難いと考えられる。
その理由は以下のように推察される。
分子内に１つの窒素原子を含む有機化合物粒子では、上記のようなセルロースアシレート（Ａ）分子間への進入が生じ難いか、又は進入力よりもセルロースアシレート（Ａ）分子間へ移行する際にこの粒子を押しのける力のほうが強いため、表面光沢性が低下しないと考えられる。
【００２８】
また、本実施形態に係る樹脂組成物は、さらに可塑剤（Ｄ）を含むことが好ましい。可塑剤（Ｄ）を含むことで、表面光沢性が高い樹脂成形体が得易くなる。
その理由は以下のように推察される。
可塑剤（Ｄ）は、有機化合物粒子（Ｃ）によるセルロースアシレート（Ａ）分子の配向層中への進入と競合する作用を有している。そのため、配向したセルロースアシレート（Ａ）の分子間に有機化合物粒子（Ｃ）が入り込むよりも前に可塑剤（Ｄ）が入り込んだり、あるいは先にセルロースアシレート（Ａ）の分子間に入り込んでいた有機化合物粒子（Ｃ）を押し退けて可塑剤（Ｄ）が入り込む。これにより、有機化合物粒子（Ｃ）の樹脂成形体表面側への局在が抑制され、高い表面光沢性（グロス）が得られるものと推察される。
【００２９】
以下、本実施形態に係る樹脂組成物の成分を詳細に説明する。
【００３０】
［セルロースアシレート（Ａ）：成分（Ａ）］
セルロースアシレート（Ａ）は、セルロースにおけるヒドロキシ基の少なくも一部がアシル基により置換（アシル化）されたセルロース誘導体である。アシル基とは、−ＣＯ−ＲＡＣ（ＲＡＣは、水素原子又は炭化水素基を表す。）の構造を有する基である。
【００３１】
セルロースアシレート（Ａ）は、例えば、下記の一般式（ＣＡ）で表されるセルロース誘導体である。
【００３２】
【化２】
2020037616.tif 000003
【００３３】
一般式（ＣＡ）中、Ａ１、Ａ２及びＡ３はそれぞれ独立に、水素原子又はアシル基を表し、ｎは２以上の整数を表す。ただし、ｎ個のＡ１、ｎ個のＡ２及びｎ個のＡ３のうちの少なくとも一部はアシル基を表す。分子中にｎ個あるＡ１は、全て同一でも一部同一でも互いに異なっていてもよい。同様に、分子中にｎ個あるＡ２及びｎ個あるＡ３もそれぞれ、全て同一でも一部同一でも互いに異なっていてもよい。
【００３４】
Ａ１、Ａ２及びＡ３が表すアシル基は、当該アシル基中の炭化水素基が、直鎖状、分岐状及び環状のいずれであってもよいが、直鎖状又は分岐状であることが好ましく、直鎖状であることがより好ましい。
【００３５】
Ａ１、Ａ２及びＡ３が表すアシル基は、当該アシル基中の炭化水素基が、飽和炭化水素基でも不飽和炭化水素基でもよいが、飽和炭化水素基であることがより好ましい。
【００３６】
Ａ１、Ａ２及びＡ３が表すアシル基は、炭素数１以上６以下のアシル基が好ましい。すなわち、セルロースアシレート（Ａ）としては、アシル基の炭素数が１以上６以下であるセルロースアシレート（Ａ）が好ましい。アシル基の炭素数が１以上６以下であるセルロースアシレート（Ａ）は、炭素数７以上のアシル基を有するセルロースアシレート（Ａ）に比べ、表面光沢性が高い樹脂成形体が得られやすい。
【００３７】
Ａ１、Ａ２及びＡ３が表すアシル基は、当該アシル基中の水素原子がハロゲン原子（例えば、フッ素原子、臭素原子、ヨウ素原子）、酸素原子、窒素原子などで置換された基でもよいが、無置換であることが好ましい。
【００３８】
Ａ１、Ａ２及びＡ３が表すアシル基としては、ホルミル基、アセチル基、プロピオニル基、ブチリル基（ブタノイル基）、プロペノイル基、ヘキサノイル基等が挙げられる。これらの中でもアシル基としては、樹脂組成物の成形性及び樹脂成形体の表面光沢性の観点から、炭素数２以上４以下のアシル基がより好ましく、炭素数２又は３のアシル基が更に好ましい。
【００３９】
セルロースアシレート（Ａ）としては、セルロースアセテート（セルロースモノアセテート、セルロースジアセテート（ＤＡＣ）、セルローストリアセテート）、セルロースアセテートプロピオネート（ＣＡＰ）、セルロースアセテートブチレート（ＣＡＢ）等が挙げられる。
【００４０】
セルロースアシレート（Ａ）としては、樹脂成形体の表面光沢性の観点から、セルロースアセテートプロピオネート（ＣＡＰ）、セルロースアセテートブチレート（ＣＡＢ）が好ましく、セルロースアセテートプロピオネート（ＣＡＰ）がより好ましい。
【００４１】
セルロースアシレート（Ａ）は、１種を単独で使用してもよいし、２種以上を併用してもよい。
【００４２】
セルロースアシレート（Ａ）の重量平均重合度は、樹脂組成物の成形性及び樹脂成形体の表面光沢性の観点から、２００以上１０００以下が好ましく、５００以上１０００以下がより好ましく、６００以上１０００以下が更に好ましい。
【００４３】
セルロースアシレート（Ａ）の重量平均重合度は、以下の手順で重量平均分子量（Ｍｗ）から求める。
まず、セルロースアシレート（Ａ）の重量平均分子量（Ｍｗ）を、テトラヒドロフランを用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレート（Ａ）の構成単位分子量で除算することで、セルロースアシレート（Ａ）の重合度を求める。例えば、セルロースアシレートの置換基がアセチル基の場合、構成単位分子量は、置換度が２．４のとき２６３、置換度が２．９のとき２８４である。
【００４４】
セルロースアシレート（Ａ）の置換度は、樹脂組成物の成形性及び樹脂成形体の表面光沢性の観点から、２．１以上２．９以下が好ましく、置換度２．２以上２．９以下がより好ましく、２．３以上２．９以下が更に好ましく、２．６以上２．９以下が特に好ましい。
【００４５】
セルロースアセテートプロピオネート（ＣＡＰ）において、アセチル基とプロピオニル基との置換度の比（アセチル基／プロピオニル基）は、樹脂組成物の成形性及び樹脂成形体の表面光沢性の観点から、０．０１以上１以下が好ましく、０．０５以上０．１以下がより好ましい。
【００４６】
ＣＡＰとしては、下記の（１）、（２）、（３）及び（４）の少なくとも１つを満足するＣＡＰが好ましく、下記の（１）、（３）及び（４）を満足するＣＡＰがより好ましく、下記の（２）、（３）及び（４）を満足するＣＡＰが更に好ましい。
（１）テトラヒドロフランを溶媒としたＧＰＣ法で測定したとき、ポリスチレン換算の重量平均分子量（Ｍｗ）が１６万以上２５万以下であり、且つポリスチレン換算の数平均分子量（Ｍｎ）とポリスチレン換算のＺ平均分子量（Ｍｚ）との比Ｍｎ／Ｍｚが０．１４以上０．２１以下である。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。ここに、ＭＤ方向は、射出成形に用いる金型のキャビティの長さ方向を意味し、ＴＤ方向は、ＭＤ方向に直交する方向を意味する。
【００４７】
セルロースアセテートブチレート（ＣＡＢ）において、アセチル基とブチリル基との置換度の比（アセチル基／ブチリル基）は、樹脂組成物の成形性及び樹脂成形体の表面光沢性の観点から、０．０５以上３．５以下が好ましく、０．５以上３．０以下がより好ましい。
【００４８】
セルロースアシレート（Ａ）の置換度とは、セルロースが有するヒドロキシ基がアシル基により置換されている程度を示す指標である。つまり、置換度は、セルロースアシレート（Ａ）のアシル化の程度を示す指標となる。具体的には、置換度は、セルロースアシレートのＤ−グルコピラノース単位に３個あるヒドロキシ基がアシル基で置換された置換個数の分子内平均を意味する。置換度は、１Ｈ−ＮＭＲ（ＪＭＮ−ＥＣＡ／ＪＥＯＬ  ＲＥＳＯＮＡＮＣＥ社製）にて、セルロース由来水素とアシル基由来ピークの積分比から求める。
【００４９】
［熱可塑性エラストマー（Ｂ）：成分（Ｂ）］
熱可塑性エラストマー（Ｂ）としては、例えば、
コア層と、前記コア層の表面上に（メタ）アクリル酸アルキルエステルの重合体を含むシェル層と、を有するコアシェル構造の重合体（ｂ１）、
α−オレフィンと（メタ）アクリル酸アルキルエステルとの重合体であって、前記α−オレフィンに由来する構成単位を６０質量％以上含むオレフィン重合体（ｂ２）、
ブタジエン重合体を含むコア層と、前記コア層の表面上に、スチレン重合体及びアクリロニトリル−スチレン重合体から選ばれる重合体を含むシェル層と、を有するコアシェル構造の重合体（ｂ３）、
スチレン−エチレン−ブタジエン−スチレン共重合体（ｂ４）、
ポリウレタン（ｂ５）、並びに、
ポリエステル（ｂ６）からなる群より選択される少なくとも１種の熱可塑性エラストマーが挙げられる。
【００５０】
熱可塑性エラストマー（Ｂ）は、例えば、常温（２５℃）において弾性を有し、高温において熱可塑性樹脂と同じく軟化する性質を有する熱可塑性エラストマーである。
【００５１】
（コアシェル構造の重合体（ｂ１）：成分（ｂ１））
コアシェル構造の重合体（ｂ１）は、コア層と前記コア層の表面上にシェル層とを有するコアシェル構造の重合体である。
コアシェル構造の重合体（ｂ１）は、コア層を最内層とし、シェル層を最外層とする重合体（具体的には、コア層となる重合体に、（メタ）アクリル酸アルキルエステルの重合体をグラフト重合してシェル層とした重合体）である。
なお、コア層とシェル層との間には、１層以上の他の層（例えば１層以上６層以下の他の層）を有してよい。なお、他の層を有する場合、コアシェル構造の重合体（ｂ１）は、コア層となる重合体に、複数種の重合体をグラフト重合して多層化した重合体である。
【００５２】
コア層は、特に限定されるものではないが、ゴム層であることがよい。ゴム層は、（メタ）アクリルゴム、シリコーンゴム、スチレンゴム、共役ジエンゴム、α−オレフィンゴム、ニトリルゴム、ウレタンゴム、ポリエステルゴム、ポリアミドゴム、これら２種以上の共重合体ゴム等の層が挙げられる。
これらの中でも、ゴム層は、（メタ）アクリルゴム、シリコーンゴム、スチレンゴム、共役ジエンゴム、α−オレフィンゴム、これら２種以上の共重合体ゴム等の層が好ましい。
なお、ゴム層は、架橋剤（ジビニルベンゼン、アリルアクリレート、ブチレングリコールジアクリレート等）を共重合して架橋させたゴム層であってもよい。
【００５３】
（メタ）アクリルゴムとしては、例えば、（メタ）アクリル成分（例えば、（メタ）アクリル酸の炭素数２以上８以下のアルキルエステル等）を重合した重合体ゴムが挙げられる。
シリコーンゴムとしては、例えば、シリコーン成分（ポリジメチルシロキサン、ポリフェニルシロキサン等）で構成されたゴムが挙げられる。
スチレンゴムとしては、例えば、スチレン成分（スチレン、α−メチルスチレン等）を重合した重合体ゴムが挙げられる。
共役ジエンゴムとしては、例えば、共役ジエン成分（ブタジエン、イソプレン等）を重合した重合体ゴムが挙げられる。
α−オレフィンゴムは、α−オレフィン成分（エチレン、プロピレン、２−メチルプロピレン）を重合した重合体ゴムが挙げられる。
共重合体ゴムとしては、例えば、２種以上の（メタ）アクリル成分を重合した共重合体ゴム、（メタ）アクリル成分とシリコーン成分を重合した共重合体ゴム、（メタ）アクリル成分と共役ジエン成分とスチレン成分との共重合体等が挙げられる。
【００５４】
シェル層を構成する重合体において、（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸ステアリル、（メタ）アクリル酸オクタデシル等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。
【００５５】
これらの中でも、（メタ）アクリル酸アルキルエステルの重合体として、樹脂成形体の表面光沢性の観点から、アルキル鎖の炭素数が１以上８以下の（メタ）アクリル酸アルキルエステルの重合体が好ましく、アルキル鎖の炭素数が１以上２以下の（メタ）アクリル酸アルキルエステルの重合体がより好ましく、アルキル鎖の炭素数が１の（メタ）アクリル酸アルキルエステルの重合体がさらに好ましい。
【００５６】
シェル層を構成する重合体は、（メタ）アクリル酸アルキルエステル以外に、グリシジル基含有ビニル化合物、及び不飽和ジカルボン酸無水物から選択される少なくとも１を重合した重合体であってもよい。
【００５７】
グリシジル基含有ビニル化合物としては、例えば、（メタ）アクリル酸グリシジル、イタコン酸グリシジル、イタコン酸ジグリシジル、アリルグリシジルエーテル、スチレン−４−グリシジルエーテル、４−グリシジルスチレン等が挙げられる。
【００５８】
不飽和ジカルボン酸無水物としては、例えば、無水マレイン酸、無水イタコン酸、無水グルタコン酸、無水シトラコン酸、無水アコニット酸等が挙げられる。これらの中でも、無水マレイン酸が好ましい。
【００５９】
なお、コア層とシェル層との間に有する１層以上の他の層は、シェル層で説明した重合体の層が例示される。
コアシェル構造全体に対するシェル層の質量割合は、１質量％以上４０質量％以下が好ましく、３質量％以上３０質量％以下がより好ましく、５質量％以上１５質量％以下がさらに好ましい。
【００６０】
コアシェル構造の重合体（ｂ１）は、公知の方法により作製することができる。
公知の方法としては、乳化重合法が挙げられる。製造方法として具体的には次の方法が例示される。まず単量体の混合物を乳化重合させてコア粒子（コア層）を作った後、他の単量体の混合物をコア粒子（コア層）の存在下において乳化重合させてコア粒子（コア層）の周囲にシェル層を形成するコアシェル構造の重合体を作る。
また、コア層とシェル層との間に他の層を形成する場合は、他の単量体の混合物の乳化重合を繰り返して、目的とするコア層と他の層とシェル層とから構成されるコアシェル構造の重合体を得る。
【００６１】
コアシェル構造の重合体（ｂ１）の市販品としては、例えば、三菱ケミカル（株）製“メタブレン”（登録商標）、（株）カネカ製“カネエース”（登録商標）、ダウ・ケミカル日本（株）製“パラロイド”（登録商標）、アイカ工業（株）製“スタフィロイド”（登録商標）、（株）クラレ製“パラフェイス”（登録商標）等が挙げられる。
【００６２】
（オレフィン重合体（ｂ２）：成分（ｂ２））
オレフィン重合体（ｂ２）は、オレフィン重合体は、α−オレフィンと（メタ）アクリル酸アルキルエステルとの重合体であって、α−オレフィンに由来する構成単位を６０質量％以上含むオレフィン重合体が好ましい。
【００６３】
オレフィン重合体において、α−オレフィンとしては、エチレン、プロピレン、２−メチルプロピレン等が挙げられる。樹脂成形体の表面光沢性の観点から、炭素数２以上８以下のα−オレフィンが好ましく、炭素数２以上３以下のα−オレフィンがより好ましい。これらの中でも、エチレンがさらに好ましい。
【００６４】
一方、α−オレフィンと重合する（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸ステアリル、（メタ）アクリル酸オクタデシル等が挙げられる。樹脂成形体の表面光沢性の観点から、アルキル鎖の炭素数が１以上８以下の（メタ）アクリル酸アルキルエステルが好ましく、アルキル鎖の炭素数が１以上４以下の（メタ）アクリル酸アルキルエステルがより好ましく、アルキル鎖の炭素数が１以上２以下の（メタ）アクリル酸アルキルエステルがさらに好ましい。
【００６５】
ここで、オレフィン重合体としては、樹脂成形体の表面光沢性の観点から、エチレンとアクリル酸メチルとの重合体であるものが好ましい。
【００６６】
オレフィン重合体において、樹脂成形体の表面光沢性の観点から、α−オレフィンに由来する構成単位を６０質量％以上９７質量％以下含むことが好ましく、７０質量％以上８５質量％以下含むことがより好ましい。
【００６７】
オレフィン重合体は、α−オレフィンに由来する構成単位、及び、（メタ）アクリル酸アルキルエステルに由来する構成単位以外の他の構成単位を有していてもよい。ただし、他の構成単位は、オレフィン重合体における全構成単位に対して１０質量％以下とすることがよい。
【００６８】
（コアシェル構造の重合体（ｂ３）：成分（ｂ３））
コアシェル構造の重合体（ｂ３）は、コア層と前記コア層の表面上にシェル層とを有するコアシェル構造の重合体である。
コアシェル構造の重合体（ｂ３）は、コア層を最内層とし、シェル層を最外層とする重合体（具体的には、ブタジエン重合体を含むコア層に、スチレン重合体又はアクリロニトリル−スチレン重合体をグラフト重合してシェル層とした重合体）である。
なお、コア層とシェル層との間には、１層以上の他の層（例えば１層以上６層以下の他の層）を有してもよい。なお、他の層を有する場合、コアシェル構造の重合体（ｂ３）は、コア層となる重合体に、複数種の重合体をグラフト重合して多層化した重合体である。
【００６９】
ブタジエン重合体を含むコア層は、ブタジエンを含む成分を重合した重合体であれば特に限定されず、ブタジエンの単独重合体のコア層であってもよく、ブタジエンと他の単量体との共重合体のコア層であってもよい。コア層がブタジエンと他の単量体との共重合体である場合は、他の単量体としては、例えば、ビニル芳香族が挙げられる。ビニル芳香族の中でも、スチレン成分（例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等））であることがよい。スチレン成分は、１種を単独で用いてもよく、２種以上を併用してもよい。スチレン成分の中でも、スチレンを用いることが好ましい。また、他の単量体としては、アリル（メタ）アクリレート、トリアリルイソシアヌレート、ジビニルベンゼン等の多官能単量体を用いてもよい。
【００７０】
ブタジエン重合体を含むコア層は、具体的には、例えば、ブタジエンの単独重合体であってもよく、ブタジエンとスチレンとの共重合体であってもよく、ブタジエンとスチレンとジビニルベンゼンとの３元共重合体であってもよい。
【００７１】
コア層に含まれるブタジエン重合体は、ブタジエンに由来する構成単位の割合として、６０質量％以上１００質量％以下（好ましくは７０質量％以上１００質量％以下）、他の単量体（好ましくはスチレン成分）に由来する構成単位の割合として、０質量％以上４０質量％以下（好ましくは０質量％以上３０質量％以下）であることが好ましい。例えば、ブタジエン重合体を構成する各単量体に由来する構成単位の割合としては、各単量体としてブタジエン６０質量％以上１００質量％以下、スチレン０質量％以上４０質量％以下であり、スチレン及びジビニルベンゼンの合計量に対して、ジビニルベンゼン０質量％以上５質量％以下とすることがよい。
【００７２】
スチレン重合体を含むシェル層は、スチレン成分を重合した重合体を含むシェル層であれば、特に限定されず、スチレンの単独重合体のシェル層であってもよく、スチレンと他の単量体との共重合体であってもよい。スチレン成分としては、コア層で例示したスチレン成分と同様の成分が挙げられる。他の単量体としては、例えば、（メタ）アクリル酸アルキルエステル（例えば、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸ステアリル、（メタ）アクリル酸オクタデシル）等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。（メタ）アクリル酸アルキルエステルは、１種を単独で用いてもよく、２種以上を併用してもよい。また、他の単量体としては、アリル（メタ）アクリレート、トリアリルイソシアヌレート、ジビニルベンゼン等の多官能単量体を用いてもよい。シェル層に含まれるスチレン重合体は、スチレン成分８５質量％以上１００質量％以下と、他の単量体成分（好ましくは（メタ）アクリル酸アルキルエステル）０質量％以上１５質量％以下との共重合体であることがよい。
【００７３】
これらの中でも、シェル層に含まれるスチレン重合体は、樹脂成形体の表面光沢性の観点から、スチレンと（メタ）アクリル酸アルキルエステルとの共重合体であることが好ましい。同様の点で、スチレンと、アルキル鎖の炭素数が１以上８以下の（メタ）アクリル酸アルキルエステルとの共重合体が好ましく、アルキル鎖の炭素数が１以上４以下の（メタ）アクリル酸アルキルエステルの重合体がより好ましい。
【００７４】
アクリロニトリル−スチレン重合体を含むシェル層は、アクリロニトリル成分とスチレン成分との共重合体を含むシェル層である。アクリロニトリル−スチレン重合体は、特に限定されず、公知のアクリロニトリル−スチレン重合体が挙げられる。アクリロニトリル−スチレン重合体は、例えば、アクリロニトリル成分１０質量％以上８０質量％以下とスチレン成分２０質量％以上９０質量％以下との共重合体が挙げられる。アクリロニトリル成分と共重合するスチレン成分は、前述のコア層で例示したスチレン成分と同様の成分が挙げられる。なお、シェル層に含まれるアクリロニトリル−スチレン重合体には、また、アリル（メタ）アクリレート、トリアリルイソシアヌレート、ジビニルベンゼン等の多官能単量体を用いてもよい。
【００７５】
なお、コア層とシェル層との間に有する１層以上の他の層は、シェル層で説明した重合体の層が例示される。
コアシェル構造全体に対するシェル層の質量割合は、１質量％以上４０質量％以下が好ましく、３質量％以上３０質量％以下がより好ましく、５質量％以上１５質量％以下がさらに好ましい。
【００７６】
成分（ｂ３）のうち、ブタジエン重合体を含むコア層と、コア層の表面上に、スチレン重合体を含むシェル層とを有するコアシェル構造の重合体（ｂ３）の市販品としては、例えば、三菱ケミカル（株）製“メタブレン”（登録商標）、（株）カネカ製“カネエース”（登録商標）、Ａｒｋｅｍａ社製“Ｃｌｅａｒｓｔｒｅｎｇｔｈ”（登録商標）、ダウ・ケミカル日本（株）製“パラロイド”（登録商標）が挙げられる。
また、成分（ｂ３）のうち、ブタジエン重合体を含むコア層と、コア層の表面上に、アクリロニトリル−スチレン重合体を含むシェル層とを有するコアシェル構造の重合体（ｂ３）の市販品としては、例えば、Ｇａｌａｔａ  Ｃｈｅｍｉｃａｌｓ社製“ｂｌｅｎｄｅｘ”（登録商標）、ＥＬＩＸ  ＰＯＬＹＭＥＲＳ社製“ＥＬＩＸ”等が挙げられる。
【００７７】
コアシェル構造の重合体（ｂ１、ｂ３）の平均一次粒子径は、特に限定されるものではないが、樹脂成形体の表面光沢性の観点で、５０ｎｍ以上５００ｎｍ以下であることが好ましく、５０ｎｍ以上４００ｎｍ以下であることがより好ましく、１００ｎｍ以上３００ｎｍ以下であることがさらに好ましく、１５０ｎｍ以上２５０ｎｍ以下であることが特に好ましい。
なお、平均一次粒子径とは、次の方法により測定された値をいう。走査型電子顕微鏡により粒子を観察し、一次粒子の最大径を一次粒子径とし、粒子１００個について、一次粒子径を測定し、平均した数平均一次粒子径である。具体的には、樹脂組成物中のコアシェル構造の重合体の分散形態を走査型電子顕微鏡により観察することにより求める。
【００７８】
（スチレン−エチレン−ブタジエン−スチレン共重合体（ｂ４）：成分（ｂ４））
共重合体（ｂ４）としては、熱可塑性エラストマーであれば、特に制限は無く、公知のスチレン−エチレン−ブタジエン−スチレン共重合体が挙げられる。共重合体（ｂ４）は、スチレン−エチレン−ブタジエン−スチレン共重合体、及びその水添物であってもよい。
【００７９】
共重合体（ｂ４）は、樹脂成形体の表面光沢性の観点から、スチレン−エチレン−ブタジエン−スチレン共重合体の水添物であることが好ましい。また、共重合体（ｂ４）は、同様の点で、ブロック共重合体であることがよく、例えば、ブタジエン部分の二重結合の少なくとも一部が水素化されることにより、両端のスチレン部分のブロックと、中央のエチレン／ブチレンを含む部分のブロックとを有する共重合体（スチレン−エチレン／ブチレン−スチレンのトリブロック共重合体）であることが好ましい。スチレン−エチレン／ブチレン−スチレン共重合体のエチレン／ブチレンのブロック部分は、ランダム共重合体であってもよい。
【００８０】
共重合体（ｂ４）は、公知の方法で得られる。共重合体（ｂ４）がスチレン−エチレン−ブタジエン−スチレン共重合体の水添物である場合、例えば、共役ジエン部が１，４結合で構成された、スチレン−ブタジエン−スチレンブロック共重合体のブタジエン部分を水素添加することによって得られる。
【００８１】
共重合体（ｂ４）の市販品としては、例えば、クレイトン社製“Ｋｒａｔｏｎ”（登録商標）、クラレ社製“Ｓｅｐｔｏｎ”（登録商標）等が挙げられる。
【００８２】
（ポリウレタン（ｂ５）：成分（ｂ５））
ポリウレタン（ｂ５）は、熱可塑性エラストマーであれば、特に制限は無く、公知のポリウレタンが挙げられる。ポリウレタン（ｂ５）は、直鎖状のポリウレタンが好ましい。ポリウレタン（ｂ５）は、例えば、ポリオール成分（ポリエーテルポリオール、ポリエステルポリオール、ポリカーボネートポリオール等）と、有機イソシアネート成分（芳香族ジイソシアネート、脂肪族（脂環族を含む）ジイソシアネート等）と、必要に応じて鎖延長剤（脂肪族（脂環族を含む）ジオール等）とを反応させて得られる。ポリオール成分及び有機イソシアネート成分は、それぞれ１種を単独で用いてもよく、２種以上を併用してもよい。
【００８３】
ポリウレタン（ｂ５）は、樹脂成形体の表面光沢性の観点から、脂肪族ポリウレタンが好ましい。脂肪族ポリウレタンとしては、例えば、ポリカーボネートポリオールを含むポリオール成分と、脂肪族ジイソシアネートを含むイソシアネート成分とを反応させて得られた脂肪族ポリウレタンが好ましい。
【００８４】
ポリウレタン（ｂ５）は、例えば、ポリウレタンの合成における原料中のＮＣＯ／ＯＨ比の値として、０．９０以上１．５以下の範囲となるように、ポリオール成分と、有機イソシアネート成分とを反応させればよい。ポリウレタン（ｂ５）は、ワンショット法、プレポリマー化法等の公知の方法によって得られる。
【００８５】
ポリウレタン（ｂ５）の市販品としては、例えば、Ｌｕｂｒｉｚｏｌ社製“Ｅｓｔａｎｅ”（登録商標）、ＢＡＳＦ社製“Ｅｌａｓｔｏｌｌａｎ”（登録商標）等が挙げられる。Ｂａｙｅｒ社製“Ｄｅｓｍｏｐａｎ”（登録商標）等が挙げられる。
【００８６】
（ポリエステル（ｂ６）：成分（ｂ６））
ポリエステル（ｂ６）は、熱可塑性エラストマーであれば、特に制限は無く、公知のポリエステルが挙げられる。ポリエステル（ｂ６）は、樹脂成形体の表面光沢性の観点から、芳香族ポリエステルであることが好ましい。なお、本実施形態において、芳香族ポリエステルとは、構造中に芳香環を持つポリエステルを表す。
【００８７】
ポリエステル（ｂ６）は、例えば、ポリエステル共重合体(ポリエーテルエステル、ポリエステルエステル等）が挙げられる。具体的には、ポリエステル単位からなるハードセグメントと、ポリエステル単位からなるソフトセグメントとを有するポリエステル共重合体；ポリエステル単位からなるハードセグメントと、ポリエーテル単位からなるソフトセグメントとを有するポリエステル共重合体；ポリエステル単位からなるハードセグメントと、ポリエーテル単位及びポリエステル単位からなるソフトセグメントとを有するポリエステル共重合体が挙げられる。ポリエステル共重合体のハードセグメントとソフトセグメントの質量比（ハードセグメント／ソフトセグメント）は、例えば、２０／８０以上８０／２０以下であることがよい。ハードセグメントを構成するポリエステル単位、並びにソフトセグメントを構成するポリエステル単位及びポリエーテル単位は、芳香族および脂肪族（脂環族を含む）のいずれであってもよい。
【００８８】
ポリエステル（ｂ６）としてのポリエステル共重合体は、公知の方法で得られる。ポリエステル共重合体は、直鎖状ポリエステル共重合体が好ましい。ポリエステル共重合体は、例えば、炭素数４以上２０以下のジカルボン酸成分と、炭素数２以上２０以下のジオール成分と、数平均分子量が３００以上２００００以下のポリアルキレングリコール成分（ポリアルキレングリコールのアルキレンオキシド付加物を含む）とを用い、エステル化またはエステル交換させる方法、これら成分をエステル化またはエステル交換させてオリゴマーを製造した後、このオリゴマーを重縮合させる方法などによって得られる。また、例えば、炭素数４以上２０以下のジカルボン酸成分と、炭素数２以上２０以下のジオール成分と、数平均分子量が３００以上２００００以下の脂肪族ポリエステル成分を用い、エステル化またはエステル交換させる方法が挙げられる。なお、ジカルボン酸成分は、芳香族又は脂肪族のジカルボン酸、又はそれらのエステル誘導体であり、ジオール成分は、芳香族または脂肪族のジオールであり、ポリアルキレングリコール成分は、芳香族または脂肪族のポリアルキレングリコールである。
【００８９】
これらの中でも、樹脂成形体の表面光沢性の観点から、ポリエステル共重合体のジカルボン酸成分は、芳香環を持つジカルボン酸成分を用いることが好ましい。また、ジオール成分及びポリアルキレングリコール成分は、それぞれ、脂肪族ジオール成分及び脂肪族ポリアルキレングリコール成分を用いることが好ましい。
【００９０】
ポリエステル（ｂ６）の市販品としては、例えば、東洋紡社製“ペルプレン”（登録商標）、東レ・デュポン社製“ハイトレル”（登録商標）が挙げられる。
【００９１】
［分子内に２つ以上の窒素原子を含む少なくとも１種の有機化合物粒子（Ｃ）：成分（Ｃ）］
有機化合物粒子（Ｃ）は、分子内に２つ以上の窒素原子を含む構造の有機化合物粒子であればその構造は特に限定されるものではない。
ただし、樹脂成形体の表面光沢性の観点から、窒素−窒素二重結合（−Ｎ＝Ｎ−）、もしくは窒素−水素結合（＝Ｎ−Ｈ）、又はその両方を分子構造中に含む化合物であることが好ましい。また、樹脂成形体の表面光沢性の観点から、有機金属化合物であることも好ましい。
【００９２】
窒素−窒素二重結合（−Ｎ＝Ｎ−）、もしくは窒素−水素結合（＝Ｎ−Ｈ）、又はその両方を分子構造中に含む化合物としては、例えば以下の構造を有する化合物であることが好ましい。
キナクリドン骨格（ジクロロキナクリドン、キナクリドン等）、アゾ基（−Ｎ＝Ｎ−）（モノアゾ化合物、ジスアゾ化合物等）、オキサジン骨格（一つの酸素原子と一つの窒素原子及び二つの二重結合を含む六員環複素環構造）（ジオキサジン等）、ペリレン骨格（ペリレン等）、キノフタロン骨格（キノフタロンイエロー等）、イソインドリン骨格、イソインドリノン骨格、ジケトピロロピロール骨格、アミノアントラキノン骨格。
【００９３】
有機金属化合物としては、例えば以下の構造を有する化合物であることが好ましい。
フタロシアニン骨格（銅フタロシアニン等）、ポルフィリン骨格（鉄ポルフィリン等）。
【００９４】
有機化合物粒子（Ｃ）（成分（Ｃ））の例としては、例えば以下の有機化合物粒子が挙げられる。
【００９５】
【化３】
2020037616.tif 000004
【００９６】
【化４】
2020037616.tif 000005
【００９７】
【化５】
2020037616.tif 000006
【００９８】
【化６】
2020037616.tif 000007
【００９９】
【化７】
2020037616.tif 000008
【０１００】
【化８】
2020037616.tif 000009
【０１０１】
【化９】
2020037616.tif 000010
【０１０２】
【化１０】
2020037616.tif 000011
【０１０３】
【化１１】
2020037616.tif 000012
【０１０４】
【化１２】
2020037616.tif 000013
【０１０５】
【化１３】
2020037616.tif 000014
【０１０６】
【化１４】
2020037616.tif 000015
【０１０７】
【化１５】
2020037616.tif 000016
【０１０８】
【化１６】
2020037616.tif 000017
【０１０９】
【化１７】
2020037616.tif 000018
【０１１０】
【化１８】
2020037616.tif 000019
【０１１１】
【化１９】
2020037616.tif 000020
【０１１２】
【化２０】
2020037616.tif 000021
【０１１３】
【化２１】
2020037616.tif 000022
【０１１４】
【化２２】
2020037616.tif 000023
【０１１５】
【化２３】
2020037616.tif 000024
【０１１６】
【化２４】
2020037616.tif 000025
【０１１７】
【化２５】
2020037616.tif 000026
【０１１８】
【化２６】
2020037616.tif 000027
【０１１９】
【化２７】
2020037616.tif 000028
【０１２０】
【化２８】
2020037616.tif 000029
【０１２１】
【化２９】
2020037616.tif 000030
【０１２２】
【化３０】
2020037616.tif 000031
【０１２３】
【化３１】
2020037616.tif 000032
【０１２４】
【化３２】
2020037616.tif 000033
【０１２５】
【化３３】
2020037616.tif 000034
【０１２６】
【化３４】
2020037616.tif 000035
【０１２７】
【化３５】
2020037616.tif 000036
【０１２８】
【化３６】
2020037616.tif 000037
【０１２９】
【化３７】
2020037616.tif 000038
【０１３０】
【化３８】
2020037616.tif 000039
【０１３１】
【化３９】
2020037616.tif 000040
【０１３２】
【化４０】
2020037616.tif 000041
【０１３３】
【化４１】
2020037616.tif 000042
【０１３４】
【化４２】
2020037616.tif 000043
【０１３５】
【化４３】
2020037616.tif 000044
【０１３６】
【化４４】
2020037616.tif 000045
【０１３７】
【化４５】
2020037616.tif 000046
【０１３８】
【化４６】
2020037616.tif 000047
【０１３９】
【化４７】
2020037616.tif 000048
【０１４０】
【化４８】
2020037616.tif 000049
【０１４１】
有機化合物粒子（Ｃ）は、樹脂成形体の表面光沢性の観点から、その分子量が３００以上１５００以下の化合物であることが好ましく、３００以上１２００以下であることがより好ましく、３００以上１０００以下であることがさらに好ましい。
【０１４２】
有機化合物粒子（Ｃ）は、樹脂成形体の表面光沢性の観点から、体積平均粒子径が１０ｎｍ以上１０００ｎｍ以下の粒子であることが好ましく、３０ｎｍ以上８００ｎｍ以下であることがより好ましく、５０ｎｍ以上６００ｎｍ以下であることがさらに好ましい。
【０１４３】
なお、体積平均粒子径とは、次の方法により測定された値をいう。
レーザー回折式粒度分布測定装置（ＬＳ１３  ３２０：ベックマンコールター株式会社製）を用いて測定する。測定法としては、上記有機化合物粒子（Ｃ）を固形分で１質量％の分散液になるようにイオン交換水で調整し、これをセルに適当な濃度（表示濃度値４０から４５）になるまで投入し、１０秒待って、セル内の濃度が安定になったところで測定する。測定された粒度分布を、分割された粒度範囲（チャンネル）に対し、体積について小径側から累積分布を描き、累積５０％となる粒子径を体積平均粒子径と定義する。
【０１４４】
［可塑剤（Ｄ）：成分（Ｃ）］
可塑剤（Ｄ）としては、例えば、カルダノール化合物、後述のエステル化合物（Ｈ）以外のエステル化合物、樟脳、金属石鹸、ポリオール、ポリアルキレンオキサイド等が挙げられる。可塑剤（Ｄ）としては、樹脂成形体の表面光沢性の観点からは、カルダノール化合物又は後述のエステル化合物（Ｈ）以外のエステル化合物が好ましい。
【０１４５】
可塑剤（Ｄ）は、１種を単独で使用してもよいし、２種以上を併用してもよい。
【０１４６】
可塑剤（Ｄ）としては、エステル化合物（Ｈ）の添加による靭性の向上効果が得られやすい観点から、カルダノール化合物又はエステル化合物（Ｈ）以外のエステル化合物が好ましい。以下に、可塑剤（Ｄ）として好適なカルダノール化合物及びエステル化合物を具体的に説明する。
【０１４７】
−カルダノール化合物−
カルダノール化合物とは、カシューを原料とする天然由来の化合物に含まれる成分（例えば、下記の構造式（ｃ−１）〜（ｃ−４）で表される化合物）又は前記成分からの誘導体を指す。
【０１４８】
【化４９】
2020037616.tif 000050
【０１４９】
カルダノール化合物は、１種を単独で使用してもよいし、２種以上を併用してもよい。
【０１５０】
本実施形態に係る樹脂組成物は、カルダノール化合物として、カシューを原料とする天然由来の化合物の混合物（以下「カシュー由来混合物」ともいう。）を含んでもよい。
【０１５１】
本実施形態に係る樹脂組成物は、カルダノール化合物として、カシュー由来混合物からの誘導体を含んでもよい。カシュー由来混合物からの誘導体としては、例えば以下の混合物や単体等が挙げられる。
【０１５２】
・カシュー由来混合物中の各成分の組成比を調整した混合物
・カシュー由来混合物中から特定の成分のみを単離した単体
・カシュー由来混合物中の成分を変性した変性体を含む混合物
・カシュー由来混合物中の成分を重合した重合体を含む混合物
・カシュー由来混合物中の成分を変性し且つ重合した変性重合体を含む混合物
・前記組成比を調整した混合物中の成分をさらに変性した変性体を含む混合物
・前記組成比を調整した混合物中の成分をさらに重合した重合体を含む混合物
・前記組成比を調整した混合物中の成分をさらに変性し且つ重合した変性重合体を含む混合物
・前記単離した単体をさらに変性した変性体
・前記単離した単体をさらに重合した重合体
・前記単離した単体をさらに変性し且つ重合した変性重合体
ここで単体には、２量体及び３量体等の多量体も含まれるものとする。
【０１５３】
カルダノール化合物は、樹脂成形体の表面光沢性の観点から、一般式（ＣＤＮ１）で表される化合物、及び、一般式（ＣＤＮ１）で表される化合物が重合された重合体からなる群から選択される少なくとも１種の化合物であることが好ましい。
【０１５４】
【化５０】
2020037616.tif 000051
【０１５５】
一般式（ＣＤＮ１）中、Ｒ１は、置換基を有していてもよいアルキル基、又は二重結合を有し且つ置換基を有していてもよい不飽和脂肪族基を表す。Ｒ２は、ヒドロキシ基、カルボキシ基、置換基を有していてもよいアルキル基、又は二重結合を有し且つ置換基を有していてもよい不飽和脂肪族基を表す。Ｐ２は０以上４以下の整数を表す。Ｐ２が２以上である場合において複数存在するＲ２は、同じ基であっても異なる基であってもよい。
【０１５６】
一般式（ＣＤＮ１）において、Ｒ１が表す置換基を有していてもよいアルキル基は、炭素数３以上３０以下のアルキル基であることが好ましく、炭素数５以上２５以下のアルキル基であることがより好ましく、炭素数８以上２０以下のアルキル基であることが更に好ましい。
置換基としては、例えば、ヒドロキシ基；エポキシ基、メトキシ基等のエーテル結合を含む置換基；アセチル基、プロピオニル基等のエステル結合を含む置換基；等が挙げられる。
置換基を有していてもよいアルキル基の例としては、ペンタデカン−１−イル基、ヘプタン−１−イル基、オクタン−１−イル基、ノナン−１−イル基、デカン−１−イル基、ウンデカン−１−イル基、ドデカン−１−イル基、テトラデカン−１−イル基等が挙げられる。
【０１５７】
一般式（ＣＤＮ１）において、Ｒ１が表す二重結合を有し且つ置換基を有していてもよい不飽和脂肪族基は、炭素数３以上３０以下の不飽和脂肪族基であることが好ましく、炭素数５以上２５以下の不飽和脂肪族基であることがより好ましく、炭素数８以上２０以下の不飽和脂肪族基であることが更に好ましい。
不飽和脂肪族基が有する二重結合の数は、１以上３以下であることが好ましい。
置換基としては、前記アルキル基の置換基として列挙したものが同様に挙げられる。
二重結合を有し且つ置換基を有していてもよい不飽和脂肪族基の例としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基等が挙げられる。
【０１５８】
一般式（ＣＤＮ１）において、Ｒ１としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基が好ましい。
【０１５９】
一般式（ＣＤＮ１）において、Ｒ２が表す置換基を有していてもよいアルキル基及び二重結合を有し且つ置換基を有していてもよい不飽和脂肪族基としては、前記Ｒ１が表す置換基を有していてもよいアルキル基及び二重結合を有し且つ置換基を有していてもよい不飽和脂肪族基として列挙したものが同様に好ましい例として挙げられる。
【０１６０】
一般式（ＣＤＮ１）で表される化合物はさらに変性されていてもよい。例えば、エポキシ化されていてもよく、具体的には一般式（ＣＤＮ１）で表される化合物が有するヒドロキシ基が下記の基（ＥＰ）に置き換えられた構造の化合物、つまり、下記の一般式（ＣＤＮ１−ｅ）で表される化合物であってもよい。
【０１６１】
【化５１】
2020037616.tif 000052
【０１６２】
基（ＥＰ）及び一般式（ＣＤＮ１−ｅ）中、ＬＥＰは、単結合又は２価の連結基を表す。一般式（ＣＤＮ１−ｅ）中、Ｒ１、Ｒ２及びＰ２はそれぞれ、一般式（ＣＤＮ１）におけるＲ１、Ｒ２及びＰ２と同義である。
【０１６３】
基（ＥＰ）及び一般式（ＣＤＮ１−ｅ）において、ＬＥＰが表す２価の連結基としては、例えば、置換基を有していてもよいアルキレン基（好ましくは炭素数１以上４以下のアルキレン基、より好ましくは炭素数１のアルキレン基）、−ＣＨ２ＣＨ２ＯＣＨ２ＣＨ２−基等が挙げられる。
上記置換基としては、一般式（ＣＤＮ１）のＲ１において置換基として列挙したものが同様に挙げられる。
【０１６４】
ＬＥＰとしては、メチレン基が好ましい。
【０１６５】
一般式（ＣＤＮ１）で表される化合物が重合された重合体とは、少なくとも２つ以上の一般式（ＣＤＮ１）で表される化合物が、連結基を介して又は介さずに重合された重合体をいう。
【０１６６】
一般式（ＣＤＮ１）で表される化合物が重合された重合体としては、例えば、下記の一般式（ＣＤＮ２）で表される化合物が挙げられる。
【０１６７】
【化５２】
2020037616.tif 000053
【０１６８】
一般式（ＣＤＮ２）中、Ｒ１１、Ｒ１２及びＲ１３はそれぞれ独立に、置換基を有していてもよいアルキル基、又は二重結合を有し且つ置換基を有していてもよい不飽和脂肪族基を表す。Ｒ２１、Ｒ２２及びＲ２３はそれぞれ独立に、ヒドロキシ基、カルボキシ基、置換基を有していてもよいアルキル基、又は二重結合を有し且つ置換基を有していてもよい不飽和脂肪族基を表す。Ｐ２１及びＰ２３はそれぞれ独立に、０以上３以下の整数を表し、Ｐ２２は０以上２以下の整数を表す。Ｌ１及びＬ２はそれぞれ独立に、２価の連結基を表す。ｎは、０以上１０以下の整数を表す。Ｐ２１が２以上である場合において複数存在するＲ２１、Ｐ２２が２以上である場合において複数存在するＲ２２、及びＰ２３が２以上である場合において複数存在するＲ２３はそれぞれ、同じ基であっても異なる基であってもよい。ｎが２以上である場合において複数存在するＲ１２、Ｒ２２及びＬ１はそれぞれ、同じ基であっても異なる基であってもよく、ｎが２以上である場合において複数存在するＰ２２は、同じ数であっても異なる数であってもよい。
【０１６９】
一般式（ＣＤＮ２）において、Ｒ１１、Ｒ１２、Ｒ１３、Ｒ２１、Ｒ２２及びＲ２３が表す置換基を有していてもよいアルキル基及び二重結合を有し且つ置換基を有していてもよい不飽和脂肪族基としては、一般式（ＣＤＮ１）のＲ１として列挙したものが同様に好ましい例として挙げられる。
【０１７０】
一般式（ＣＤＮ２）において、Ｌ１及びＬ２が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１７１】
一般式（ＣＤＮ２）において、ｎとしては、１以上１０以下が好ましく、１以上５以下がより好ましい。
【０１７２】
一般式（ＣＤＮ２）で表される化合物はさらに変性されていてもよい。例えば、エポキシ化されていてもよく、具体的には一般式（ＣＤＮ２）で表される化合物が有するヒドロキシ基が基（ＥＰ）に置き換えられた構造の化合物、つまり、下記の一般式（ＣＤＮ２−ｅ）で表される化合物であってもよい。
【０１７３】
【化５３】
2020037616.tif 000054
【０１７４】
一般式（ＣＤＮ２−ｅ）中、Ｒ１１、Ｒ１２、Ｒ１３、Ｒ２１、Ｒ２２、Ｒ２３、Ｐ２１、Ｐ２２、Ｐ２３、Ｌ１、Ｌ２及びｎはそれぞれ、一般式（ＣＤＮ２）におけるＲ１１、Ｒ１２、Ｒ１３、Ｒ２１、Ｒ２２、Ｒ２３、Ｐ２１、Ｐ２２、Ｐ２３、Ｌ１、Ｌ２及びｎと同義である。
一般式（ＣＤＮ２−ｅ）中、ＬＥＰ１、ＬＥＰ２及びＬＥＰ３はそれぞれ独立に、単結合又は２価の連結基を表す。ｎが２以上である場合において複数存在するＬＥＰ２は、同じ基であっても異なる基であってもよい。
【０１７５】
一般式（ＣＤＮ２−ｅ）において、ＬＥＰ１、ＬＥＰ２及びＬＥＰ３が表す２価の連結基としては、一般式（ＣＤＮ１−ｅ）におけるＬＥＰが表す２価の連結基として列挙したものが同様に好ましい例として挙げられる。
【０１７６】
一般式（ＣＤＮ１）で表される化合物が重合された重合体としては、例えば、少なくとも３つ以上の一般式（ＣＤＮ１）で表される化合物が、連結基を介して又は介さずに三次元的に架橋重合された重合体であってもよい。一般式（ＣＤＮ１）で表される化合物が三次元的に架橋重合された重合体としては、例えば以下の構造式で表される化合物が挙げられる。
【０１７７】
【化５４】
2020037616.tif 000055
【０１７８】
上記構造式において、Ｒ１０、Ｒ２０及びＰ２０はそれぞれ、一般式（ＣＤＮ１）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【０１７９】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１８０】
上記構造式で表される化合物はさらに変性されていてもよく、例えば、エポキシ化されていてもよい。具体的には、上記構造式で表される化合物が有するヒドロキシ基が基（ＥＰ）に置き換えられた構造の化合物であってもよく、例えば以下の構造式で表される化合物、つまり、一般式（ＣＤＮ１−ｅ）で表される化合物が三次元的に架橋重合された重合体が挙げられる。
【０１８１】
【化５５】
2020037616.tif 000056
【０１８２】
上記構造式において、Ｒ１０、Ｒ２０及びＰ２０はそれぞれ、一般式（ＣＤＮ１−ｅ）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【０１８３】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１８４】
カルダノール化合物は、樹脂成形体の表面光沢性を向上する観点から、エポキシ基を有するカルダノール化合物を含むことが好ましく、エポキシ基を有するカルダノール化合物であることがより好ましい。
【０１８５】
カルダノール化合物としては、市販品を用いてもよい。市販品としては、例えば、Ｃａｒｄｏｌｉｔｅ社製のＮＸ−２０２４、Ｕｌｔｒａ  ＬＩＴＥ  ２０２３、ＮＸ−２０２６、ＧＸ−２５０３、ＮＣ−５１０、ＬＩＴＥ  ２０２０、ＮＸ−９００１、ＮＸ−９００４、ＮＸ−９００７、ＮＸ−９００８、ＮＸ−９２０１、ＮＸ−９２０３、東北化工社製のＬＢ−７０００、ＬＢ−７２５０、ＣＤ−５Ｌ等が挙げられる。エポキシ基を有するカルダノール化合物の市販品としては、例えば、Ｃａｒｄｏｌｉｔｅ社製のＮＣ−５１３、ＮＣ−５１４Ｓ、ＮＣ−５４７、ＬＩＴＥ５１３Ｅ、Ｕｌｔｒａ ＬＴＥ ５１３等が挙げられる。
【０１８６】
カルダノール化合物の水酸基価は、樹脂成形体の表面光沢性の観点から、１００ｍｇＫＯＨ／ｇ以上が好ましく、１２０ｍｇＫＯＨ／ｇ以上がより好ましく、１５０ｍｇＫＯＨ／ｇ以上が更に好ましい。カルダノール化合物の水酸基価の測定は、ＩＳＯ１４９００のＡ法に従って行われる。
【０１８７】
カルダノール化合物として、エポキシ基を有するカルダノール化合物を用いる場合、そのエポキシ当量は、樹脂成形体の表面光沢性を向上する観点から、３００以上５００以下が好ましく、３５０以上４８０以下がより好ましく、４００以上４７０以下が更に好ましい。エポキシ基を有するカルダノール化合物のエポキシ当量の測定は、ＩＳＯ３００１に従って行われる。
【０１８８】
カルダノール化合物の分子量は、成分（Ｂ）の添加による靱性の向上効果が得られやすい観点から、２５０以上１０００以下が好ましく、２８０以上９００以下がより好ましく、３００以上８００以下が更に好ましい。
【０１８９】
−エステル化合物−
本実施形態に係る樹脂組成物に可塑剤（Ｄ）として含まれるエステル化合物は、一般式（１）〜（５）で表される化合物以外のエステル化合物であれば特に制限されない。
【０１９０】
可塑剤（Ｄ）として含まれるエステル化合物としては、例えば、ジカルボン酸ジエステル、クエン酸エステル、ポリエーテルエステル化合物、安息香酸グリコールエステル、下記の一般式（６）で表される化合物、エポキシ化脂肪酸エステル等が挙げられる。これらエステルとしては、モノエステル、ジエステル、トリエステル、ポリエステル等が挙げられる。
【０１９１】
【化５６】
2020037616.tif 000057
【０１９２】
一般式（６）中、Ｒ６１は炭素数７以上２８以下の脂肪族炭化水素基を表し、Ｒ６２は炭素数１以上８以下の脂肪族炭化水素基を表す。
Ｒ６１が表す基の具体的な形態及び好ましい形態としては、一般式（１）におけるＲ１１が表す基と同様の形態が例示される。
Ｒ６２が表す基は、飽和の脂肪族炭化水素基でもよく、不飽和の脂肪族炭化水素基でもよく、飽和の脂肪族炭化水素基が好ましい。Ｒ６２が表す基は、直鎖状の脂肪族炭化水素基でもよく、分岐状の脂肪族炭化水素基でもよく、脂環を含む脂肪族炭化水素基でもよく、分岐状の脂肪族炭化水素基が好ましい。Ｒ６２が表す基は、脂肪族炭化水素基中の水素原子がハロゲン原子（例えば、フッ素原子、臭素原子、ヨウ素原子）、酸素原子、窒素原子などで置換された基でもよいが、無置換であることが好ましい。Ｒ６２が表す基は、炭素数２以上であることが好ましく、炭素数３以上であることがより好ましく、炭素数４以上であることが更に好ましい。
【０１９３】
可塑剤（Ｄ）として含まれるエステル化合物として具体的には、アジピン酸エステル、クエン酸エステル、セバシン酸エステル、アゼライン酸エステル、フタル酸エステル、酢酸エステル、二塩基酸エステル、リン酸エステル、縮合リン酸エステル、グリコールエステル（例えば、安息香酸グリコールエステル）、脂肪酸エステルの変性体（例えば、エポキシ化脂肪酸エステル）等が挙げられる。上記エステルとしては、モノエステル、ジエステル、トリエステル、ポリエステル等が挙げられる。中でも、ジカルボン酸ジエステル（アジピン酸ジエステル、セバシン酸ジエステル、アゼライン酸ジエステル、フタル酸ジエステル等）が好ましい。
【０１９４】
本実施形態に係る樹脂組成物に可塑剤（Ｄ）として含まれるエステル化合物は、分子量（又は重量平均分子量）が、２００以上２０００以下であることが好ましく、２５０以上１５００以下であることがより好ましく、２８０以上１０００以下であることが更に好ましい。エステル化合物の重量平均分子量は、特に断りのない限り、セルロースアシレート（Ａ）の重量平均分子量の測定方法に準拠して測定される値である。
【０１９５】
可塑剤（Ｄ）としては、アジピン酸エステルが好ましい。アジピン酸エステルは、セルロースアシレート（Ａ）との親和性が高く、セルロースアシレート（Ａ）に対して均一に近い状態で分散することで、他の可塑剤（Ｄ）に比べて熱流動性をより向上させる。
【０１９６】
アジピン酸エステルとしては、例えば、アジピン酸ジエステル、アジピン酸ポリエステルが挙げられる。具体的には、下記の一般式（ＡＥ）で表されるアジピン酸ジエステル、及び下記の一般式（ＡＰＥ）で表されるアジピン酸ポリエステルが挙げられる。
【０１９７】
【化５７】
2020037616.tif 000058
【０１９８】
一般式（ＡＥ）中、ＲＡＥ１及びＲＡＥ２はそれぞれ独立に、アルキル基又はポリオキシアルキル基［−（ＣｘＨ２Ｘ−Ｏ）ｙ−ＲＡ１］（ただし、ＲＡ１はアルキル基を表し、ｘは１以上１０以下の整数を表し、ｙは１以上１０以下の整数を表す。）を表す。
【０１９９】
一般式（ＡＰＥ）中、ＲＡＥ１及びＲＡＥ２はそれぞれ独立に、アルキル基又はポリオキシアルキル基［−（ＣｘＨ２Ｘ−Ｏ）ｙ−ＲＡ１］（ただし、ＲＡ１はアルキル基を表し、ｘは１以上１０以下の整数を表し、ｙは１以上１０以下の整数を表す。）を表し、ＲＡＥ３は、アルキレン基を表す。ｍ１は、１以上１０以下の整数を表し、ｍ２は、１以上２０以下の整数を表す。
【０２００】
一般式（ＡＥ）及び（ＡＰＥ）中、ＲＡＥ１及びＲＡＥ２が表すアルキル基としては、炭素数１以上１２以下のアルキル基が好ましく、炭素数４以上１０以下のアルキル基がより好ましく、炭素数８のアルキル基が更に好ましい。ＲＡＥ１及びＲＡＥ２が表すアルキル基は、直鎖状、分岐状、環状のいずれでもよく、直鎖状又は分岐状が好ましい。
【０２０１】
一般式（ＡＥ）及び（ＡＰＥ）中、ＲＡＥ１及びＲＡＥ２が表すポリオキシアルキル基［−（ＣｘＨ２Ｘ−Ｏ）ｙ−ＲＡ１］において、ＲＡ１が表すアルキル基としては、炭素数１以上６以下のアルキル基が好ましく、炭素数１以上４以下のアルキル基がより好ましい。ＲＡ１が表すアルキル基は、直鎖状、分岐状、環状のいずれでもよく、直鎖状又は分岐状が好ましい。
【０２０２】
一般式（ＡＰＥ）中、ＲＡＥ３が表すアルキレン基としては、炭素数１以上６以下のアルキレン基が好ましく、炭素数１以上４以下のアルキレン基がより好ましい。アルキレン基は、直鎖状、分岐状、環状のいずれでもよく、直鎖状又は分岐状が好ましい。
【０２０３】
一般式（ＡＰＥ）中、ｍ１は、１以上５以下の整数が好ましく、ｍ２は、１以上１０以下の整数が好ましい。
【０２０４】
一般式（ＡＥ）及び（ＡＰＥ）中、各符号が表す基は、置換基で置換されていてもよい。置換基としては、アルキル基、アリール基、ヒドロキシ基等が挙げられる。
【０２０５】
アジピン酸エステルの分子量（又は重量平均分子量）は、２５０以上２０００以下であることが好ましく、２８０以上１５００以下であることがより好ましく、３００以上１０００以下であることが更に好ましい。アジピン酸エステルの重量平均分子量は、セルロースアシレート（Ａ）の重量平均分子量の測定方法に準拠して測定される値である。
【０２０６】
アジピン酸エステルとしては、アジピン酸エステルとそれ以外の成分との混合物を用いてもよい。当該混合物の市販品として、大八化学工業製のＤａｉｆａｔｔｙ１０１等が挙げられる。
【０２０７】
クエン酸エステル、セバシン酸エステル、アゼライン酸エステル、フタル酸エステル、酢酸エステル等の脂肪酸エステルにおける末端の炭化水素基としては、脂肪族炭化水素基が好ましく、炭素数１以上１２以下のアルキル基が好ましく、炭素数４以上１０以下のアルキル基がより好ましく、炭素数８のアルキル基が更に好ましい。当該アルキル基は、直鎖状、分岐状、環状のいずれでもよく、直鎖状又は分岐状が好ましい。
【０２０８】
クエン酸エステル、セバシン酸エステル、アゼライン酸エステル、フタル酸エステル、酢酸エステル等の脂肪酸エステルとしては、脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０２０９】
安息香酸グリコールエステルにおけるグリコールとしては、エチレングリコール、ジエチレングリコール、プロピレングリコール等が挙げられる。
【０２１０】
エポキシ化脂肪酸エステルは、不飽和脂肪酸エステルの炭素−炭素不飽和結合がエポキシ化された構造（つまり、オキサシクロプロパン）を有するエステル化合物である。エポキシ化脂肪酸エステルとしては、例えば、不飽和脂肪酸（例えば、オレイン酸、パルミトレイン酸、バクセン酸、リノール酸、リノレン酸、ネルボン酸等）における炭素−炭素不飽和結合の一部又は全部がエポキシ化された脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０２１１】
エポキシ化脂肪酸エステルの市販品として、アデカサイザーＤ−３２、Ｄ−５５、Ｏ−１３０Ｐ、Ｏ−１８０Ａ（ＡＤＥＫＡ製）、サンソサイザーＥ−ＰＳ、ｎＥ−ＰＳ、Ｅ−ＰＯ、Ｅ−４０３０、Ｅ−６０００、Ｅ−２０００Ｈ、Ｅ−９０００Ｈ（新理本理化製）が挙げられる。
【０２１２】
ポリエーテルエステル化合物は、ポリエステル単位及びポリエーテル単位のそれぞれが芳香族及び脂肪族（脂環族を含む）のいずれであってもよい。ポリエステル単位とポリエーテル単位の質量比は、例えば、２０：８０乃至８０：２０以下である。ポリエーテルエステル化合物の分子量（又は重量平均分子量）は、２５０以上２０００以下であることが好ましく、２８０以上１５００以下であることがより好ましく、３００以上１０００以下であることが更に好ましい。ポリエーテルエステル化合物の市販品として、アデカサイザーＲＳ−１０００（ＡＤＥＫＡ）が挙げられる。
【０２１３】
分子内に不飽和結合を１つ以上有するポリエーテル化合物は、末端にアリル基を有するポリエーテル化合物が例示され、ポリアルキレングリコールアリルエーテルが好ましい。分子内に不飽和結合を１つ以上有するポリエーテル化合物の分子量（又は重量平均分子量）は、２５０以上２０００以下であることが好ましく、２８０以上１５００以下であることがより好ましく、３００以上１０００以下であることが更に好ましい。分子内に不飽和結合を１つ以上有するポリエーテル化合物の市販品として、ユニオックスＰＫＡ−５００６、ユニオックスＰＫＡ−５００８、ユニオールＰＫＡ−５０１４、ユニオールＰＫＡ−５０１７（日油）等のポリアルキレングリコールアリルエーテルが挙げられる。
【０２１４】
［ポリエステル樹脂（Ｅ）：成分（Ｅ）］
ポリエステル樹脂（Ｅ）は、例えば、ヒドロキシアルカノエート（ヒドロキシアルカン酸）の重合体、多価カルボン酸と多価アルコールとの重縮合体、環状ラクタムの開環重縮合体等である。
ポリエステル樹脂（Ｅ）としては、脂肪族ポリエステル樹脂がよい。脂肪族ポリエステルとしては、ポリヒドロキシアルカノエート（ヒドロキシアルカノエートの重合体）、脂肪族ジオールと脂肪族カルボン酸との重縮合体等が挙げられる。
これらの中でも、得られる樹脂成形体の表面光沢性の観点から、ポリエステル樹脂（Ｅ）としては、ポリヒドロキシアルカノエートが好ましい。
ポリエステル樹脂（Ｅ）は、１種単独で使用してもよいし、２種以上併用してもよい。
【０２１５】
ポリヒドロキシアルカノエートとしては、例えば、一般式（ＰＨＡ）で表される構造単位を有する化合物が挙げられる。
なお、一般式（ＰＨＡ）で表される構造単位を有する化合物おいて、高分子鎖の末端（主鎖の末端）は、両端ともがカルボキシル基であってもよいし、片末端のみがカルボキシル基でもう一方の末端が他の基（例えば水酸基）であってもよい。
【０２１６】
【化５８】
2020037616.tif 000059
【０２１７】
一般式（ＰＨＡ）中、ＲＰＨＡ１は、炭素数１以上１０以下のアルキレン基を表す。ｎは、２以上の整数を表す。
【０２１８】
一般式（ＰＨＡ）中、ＲＰＨＡ１が表すアルキレン基としては、炭素数３以上６以下のアルキレン基が好ましい。ＲＰＨＡ１が表すアルキレン基は、直鎖状、分岐状のいずれであってもよいが、分岐状が好ましい。
【０２１９】
ここで、一般式（ＰＨＡ）中、ＲＰＨＡ１がアルキレン基を表すとは、１）ＲＰＨＡ１が同じアルキレン基を表す［Ｏ−ＲＰＨＡ１−Ｃ（＝Ｏ）−］構造を有すること、２）ＲＰＨＡ１が異なるアルキレン基（ＲＰＨＡ１が炭素数又は分岐が異なるアルキレン基）を表す複数の［Ｏ−ＲＰＨＡ１−Ｃ（＝Ｏ）−］構造（即ち、［Ｏ−ＲＰＨＡ１Ａ−Ｃ（＝Ｏ）−］［Ｏ−ＲＰＨＡ１Ｂ−Ｃ（＝Ｏ）−］構造）を有することを示している。
つまり、ポリヒドロキシアルカノエートは、１種のヒドロキシアルカノエート（ヒドロキシアルカン酸）の単独重合体であってもよいし、２種以上のヒドロキシアルカノエート（ヒドロキシアルカン酸）の共重合体であってもよい。
【０２２０】
一般式（ＰＨＡ）中、ｎの上限は特に限定されないが、例えば、２００００以下が挙げられる。ｎの範囲は、５００以上１００００以下が好ましく、１０００以上８０００以下がより好ましい。
【０２２１】
ポリヒドロキシアルカノエートとしては、ヒドロキシアルカン酸（乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、３−ヒドロキシ吉草酸、４−ヒドロキシ吉草酸、５−ヒドロキシ吉草酸、３−ヒドロキシヘキサン酸、２−ヒドロキシヘキサン酸、２−ヒドロキシイソヘキサン酸、６−ヒドロキシヘキサン酸、３−ヒドロキシプロピオン酸、３−ヒドロキシ−２，２−ジメチルプロピオン酸、３−ヒドロキシヘキサン酸、２−ヒドロキシ−ｎ−オクタン酸等）の単独重合体、又はこれら２種以上のヒドロキシアルカン酸の共重合体が挙げられる。
【０２２２】
これらの中でも、ポリヒドロキシアルカノエートは、得られる樹脂成形体の透明性の低下抑制及び樹脂成形体の表面光沢性の観点から、炭素数２以上４以下の分岐状のヒドロキシアルカン酸の単独重合体、炭素数２以上４以下の分岐状のヒドロキシアルカン酸と炭素数５以上７以上の分岐状のヒドロキシアルカン酸との単独共重合体が好ましく、炭素数３の分岐状のヒドロキシアルカン酸の単独重合体（つまりポリ乳酸）、３−ヒドロキシ酪酸と３−ヒドロキシヘキサン酸との単独共重合体（つまりポリヒドロキシブチレートヘキサノエート）がより好ましく、炭素数３の分岐状のヒドロキシアルカン酸の単独重合体（つまりポリ乳酸）がさらに好ましい。
なお、ヒドロキシアルカン酸の炭素数はカルボキシル基の炭素も含む数である。
【０２２３】
ポリ乳酸は、乳酸がエステル結合によって重合した高分子化合物である。
【０２２４】
ポリ乳酸としては、Ｌ−乳酸のホモポリマー、Ｄ−乳酸のホモポリマー、Ｌ−乳酸及びＤ−乳酸の少なくとも一方の重合体を含むブロックコポリマー、及び、Ｌ−乳酸及びＤ−乳酸の少なくとも一方の重合体を含むグラフトコポリマーが挙げられる。
【０２２５】
前記「Ｌ−乳酸又はＤ−乳酸と共重合可能な化合物」としては、グリコール酸、ジメチルグリコール酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、シュウ酸、マロン酸、コハク酸、グルタル酸、アジピン酸、ピメリン酸、アゼライン酸、セバシン酸、ウンデカン二酸、ドデカン二酸、テレフタル酸等の多価カルボン酸及びこれらの無水物；エチレングリコール、ジエチレングリコール、トリエチレングリコール、１，２−プロパンジオール、１，３−プロパンジオール、１，３−ブタンジオール、１，４−ブタンジオール、２，３−ブタンジオール、１，５−ペンタンジオール、１，６−ヘキサンジオール、１，９−ノナンジオール、３−メチル−１，５−ペンタンジオール、ネオペンチルグリコール、テトラメチレングリコール、１，４−ヘキサンジメタノール等の多価アルコール；セルロース等の多糖類；α−アミノ酸等のアミノカルボン酸；５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸、マンデル酸等のヒドロキシカルボン酸；グリコリド、β−メチル−δ−バレロラクトン、γ−バレロラクトン、ε−カプロラクトン等の環状エステル；等が挙げられる。
【０２２６】
ポリ乳酸は、ラクチドを経由するラクチド法；溶媒中で乳酸を減圧下加熱し、水を取り除きながら重合させる直接重合法；などによって製造できることが知られている。
【０２２７】
ポリヒドロキシブチレートヘキサノエートにおいて、得られる樹脂成形体の表面光沢性の観点から、３−ヒドロキシ酪酸（３−ヒドロキシブチレート）と３−ヒドロキシヘキサン酸（３−ヒドロキシヘキサノエート）との共重合体に対する３−ヒドロキシヘキサン酸（３−ヒドロキシヘキサノエート）の共重合比は、３モル％以上２０モル％以下が好ましく、４モル％以上１５モル％以下がより好ましく、５モル％以上１２モル％以下がさらに好ましい。
【０２２８】
なお、３−ヒドロキシヘキサン酸（３−ヒドロキシヘキサノエート）の共重合比の測定方法は、１Ｈ−ＮＭＲを用い、ヘキサノエート末端とブチレート末端由来のピークの積分値からヘキサノエート比率を算出する。
【０２２９】
ポリエステル樹脂（Ｅ）の重量平均分子量（Ｍｗ）は、得られる樹脂成形体の表面光沢性の観点から、１０，０００以上１，０００，０００以下（好ましくは５０，０００以上８００，０００以下、より好ましくは１００，０００以上６００，０００以下）であることがよい。
【０２３０】
ポリエステル樹脂（Ｅ）の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＬＣ−８３２０ＧＰＣを用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量（Ｍｗ）は、この測定結果から単分散ポリスチレン標準試料により作成した分子量校正曲線を使用して算出する。
【０２３１】
［ポリ（メタ）アクリレート化合物（Ｆ）：成分（Ｆ）］
ポリ（メタ）アクリレート化合物（Ｆ）は、（メタ）アクリル酸アルキルエステルに由来する構成単位を５０質量％以上（好ましくは７０質量％以上、より好ましくは９０質量％、さらに好ましくは１００質量％）含む化合物（樹脂）である。
【０２３２】
ポリ（メタ）アクリレート化合物（Ｆ）は、（メタ）アクリル酸エステル以外の単量体に由来する構成単位を含む化合物（樹脂）であってもよい。
なお、ポリ（メタ）アクリレート化合物（Ｆ）が有する構成単位（単量体に由来する単位）は、１種の単独であってもよいし、２種以上であってもよい。
また、ポリ（メタ）アクリレート化合物（Ｆ）は、１種単独で使用してもよいし、２種以上併用してもよい。
【０２３３】
（メタ）アクリル酸アルキルエステルとしては、例えば、（メタ）アクリル酸メチル、（メタ）アクリル酸エチル、（メタ）アクリル酸ｎ−プロピル、（メタ）アクリル酸ｎ−ブチル、（メタ）アクリル酸ｎ−ペンチル、（メタ）アクリル酸ｎ−ヘキシル、（メタ）アクリル酸ｎ−ヘプチル、（メタ）アクリル酸ｎ−オクチル、（メタ）アクリル酸ｎ−デシル、（メタ）アクリル酸イソプロピル、（メタ）アクリル酸イソブチル、（メタ）アクリル酸ｔ−ブチル、（メタ）アクリル酸イソペンチル、（メタ）アクリル酸アミル、（メタ）アクリル酸ネオペンチル、（メタ）アクリル酸イソヘキシル、（メタ）アクリル酸イソヘプチル、（メタ）アクリル酸イソオクチル、（メタ）アクリル酸２−エチルヘキシル、（メタ）アクリル酸オクチル、（メタ）アクリル酸デシル、(メタ)アクリル酸シクロヘキシル、（メタ）アクリル酸ジシクロペンタニル等が挙げられる。
【０２３４】
これらの中でも、得られる樹脂成形体の表面光沢性の観点から、（メタ）アクリル酸アルキルエステルとしては、アルキル鎖の炭素数が１以上８以下（好ましくは１以上４以下、より好ましくは１以上２以下、さらに好ましくは１）の（メタ）アクリル酸アルキルエステルがよい。
つまり、ポリ（メタ）アクリレート化合物（Ｆ）は、アルキル鎖の炭素数が１以上８以下（好ましくは１以上４以下、より好ましくは１以上２以下、さらに好ましくは１）の（メタ）アクリル酸アルキルエステルに由来する構成単位を５０質量％以上（好ましくは７０質量％以上、より好ましくは９０質量％、さらに好ましくは１００質量％）含む重合体がよい。
【０２３５】
そして、ポリ（メタ）アクリレート化合物（Ｆ）としては、アルキル鎖の炭素数が１以上８以下（好ましくは１以上４以下、より好ましくは１以上２以下、さらに好ましくは１）の（メタ）アクリル酸アルキルエステルに由来する構成単位が１００質量％である重合体がよい。すなわち、ポリ（メタ）アクリレート化合物（Ｆ）としては、アルキル鎖の炭素数が１以上８以下（好ましくは１以上４以下、より好ましくは１以上２以下、さらに好ましくは１）のポリ（メタ）アクリル酸アルキルエステルがよい。なお、アルキル鎖の炭素数が１のポリ（メタ）アクリル酸アルキルエステルは、ポリメタクリル酸メチルが好ましい。
【０２３６】
なお、ポリ（メタ）アクリレート化合物（Ｆ）において、（メタ）アクリル酸エステル以外の単量体としては、
スチレン化合物［例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等）、ビニルナフタレン（２−ビニルナフタレン等）、ヒドロキシスチレン（４−エテニルフェノール等）等のスチレン骨格を有する単量体］、
不飽和ジカルボン酸無水物［例えば、無水マレイン酸、無水イタコン酸、無水グルタコン酸、無水シトラコン酸、無水アコニット酸等の「エチレン性二重結合とジカルボン酸無水物基とを有する化合物」］
等が挙げられる。
【０２３７】
ポリ（メタ）アクリレート化合物（Ｆ）の重量平均分子量（Ｍｗ）は、特に限定されるものではないが、１５，０００以上１２０，０００以下（好ましくは２０，０００超１００，０００以下、より好ましくは２２，０００以上１００，０００以下、さらに好ましくは２５，０００以上１００，０００以下）がよい。
【０２３８】
特に、得られる樹脂成形体の表面光沢性の観点から、ポリ（メタ）アクリレート化合物（Ｆ）の重量平均分子量（Ｍｗ）は、５０，０００未満（つまり、５万未満）が好ましく、４０，０００以下がより好ましく、３５，０００以下がさらに好ましい。ただし、ポリ（メタ）アクリレート化合物（Ｆ）の重量平均分子量（Ｍｗ）は、１５，０００以上がよい。
【０２３９】
ポリ（メタ）アクリレート化合物（Ｆ）の重量平均分子量（Ｍｗ）は、ゲルパーミエーションクロマトグラフ（ＧＰＣ）により測定される値である。具体的には、ＧＰＣによる分子量測定は、測定装置として東ソー社製、ＨＬＣ−８３２０ＧＰＣを用い、東ソー社製カラム・ＴＳＫｇｅｌα−Ｍを使用し、テトラヒドロフラン溶媒で行う。そして、重量平均分子量（Ｍｗ）は、この測定結果から単分散ポリスチレン標準試料により作成した分子量校正曲線を使用して算出する。
【０２４０】
［その他添加剤］
《ヒンダードフェノール化合物、トコフェロール化合物、トコトリエノール化合物、ホスファイト化合物及びヒドロキシルアミン化合物からなる群から選択される少なくとも一種の化合物（Ｇ）：成分（Ｇ）》
本実施形態に係る樹脂組成物は、さらに化合物（Ｇ）を含んでもよい。
【０２４１】
化合物（Ｇ）は、ヒンダードフェノール化合物、トコフェロール化合物、トコトリエノール化合物、ホスファイト化合物及びヒドロキシルアミン化合物からなる群から選択される少なくとも一種である。
【０２４２】
−ヒンダードフェノール化合物−
本実施形態においてヒンダードフェノール化合物は、フェノールのヒドロキシ基のオルト位の少なくとも一方がアルキル基に置換されている化合物を指す。前記アルキル基としては、ｔｅｒｔ−ブチル基、ｔｅｒｔ−ペンチル基（１，１−ジメチルプロピル基）等の嵩高いアルキル基が好ましい。
【０２４３】
ヒンダードフェノール化合物としては、例えば、下記の一般式（ＨＰ１）で表される化合物が挙げられる。
【０２４４】
【化５９】
2020037616.tif 000060
【０２４５】
一般式（ＨＰ１）中、Ｒ１１及びＲ１２はそれぞれ独立に、水素原子又は炭素数１以上６以下のアルキル基を表し、Ｌ１１は単結合又は２価の連結基を表し、Ｘ１１は単結合又はｎ価の基を表し、ｎは１、２、３又は４を表す。
【０２４６】
Ｒ１１が表す炭素数１以上６以下のアルキル基としては、炭素数１以上５以下のアルキル基が好ましく、炭素数１以上４以下のアルキル基がより好ましい。Ｒ１１が表す炭素数１以上６以下のアルキル基としては、直鎖状、分岐状及び環状のいずれでもよいが、直鎖状又は分岐状のアルキル基が好ましい。
【０２４７】
Ｒ１１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましく、メチル基又はｔｅｒｔ−ブチル基が更に好ましい。
【０２４８】
Ｒ１２が表す炭素数１以上６以下のアルキル基としては、炭素数１以上３以下のアルキル基が好ましく、炭素数１又は２のアルキル基がより好ましい。Ｒ１２が表す炭素数１以上６以下のアルキル基としては、直鎖状、分岐状及び環状のいずれでもよいが、直鎖状又は分岐状のアルキル基が好ましい。
【０２４９】
Ｒ１２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０２５０】
Ｒ１１が表す基としては、水素原子、メチル基、ｔｅｒｔ−ブチル基又はｔｅｒｔ−ペンチル基が好ましい。
Ｒ１２が表す基としては、水素原子、メチル基又はエチル基が好ましい。
【０２５１】
Ｒ１１とＲ１２とは互いに連結して環を形成していてもよい。
【０２５２】
Ｌ１１が表す２価の連結基としては、炭素数１以上６以下のアルキレン基（好ましくは炭素数１以上４以下のアルキレン基）、−Ｒ−Ｃ(＝Ｏ)Ｏ−Ｒ’−等が挙げられる。ここで、Ｒ及びＲ’はそれぞれ独立に、炭素数１以上６以下のアルキレン基（好ましくは炭素数１以上４以下のアルキレン基、より好ましくは炭素数１又は２のアルキレン基）又はフェニレン基を表す。
−Ｒ−Ｃ(＝Ｏ)Ｏ−Ｒ’−は、好ましくは−ＣＨ２ＣＨ２−Ｃ(＝Ｏ)Ｏ−ＣＨ２−である。
【０２５３】
Ｘ１１が表す１価の基としては、脂肪族炭化水素基が挙げられる。
当該脂肪族炭化水素基は、直鎖状でもよく、分岐状でもよく、脂環を含んでいてもよい。当該脂肪族炭化水素基は、一般式（ＨＰ１）で表される化合物がセルロースアシレート（Ａ）に分散しやすい観点から、脂環を含まない脂肪族炭化水素基（つまり、鎖状の脂肪族炭化水素基）であることが好ましく、直鎖状の脂肪族炭化水素基であることがより好ましい。
当該脂肪族炭化水素基は、飽和の脂肪族炭化水素基でもよく、不飽和の脂肪族炭化水素基でもよい。当該脂肪族炭化水素基は、一般式（ＨＰ１）で表される化合物がセルロースアシレート（Ａ）に分散しやすい観点から、飽和の脂肪族炭化水素基であることが好ましい。
当該脂肪族炭化水素基は、一般式（ＨＰ１）で表される化合物がセルロースアシレート（Ａ）に分散しやすい観点から、炭素数１以上２４以下であることが好ましく、炭素数６以上２０以下であることがより好ましく、炭素数１２以上１８以下であることが更に好ましい。
当該脂肪族炭化水素基の具体例としては、後述の一般式（Ｐ１）におけるＹ４１について示す具体例と同様の基が挙げられる。
当該脂肪族炭化水素基の具体例としては、炭素数６以上２０以下の直鎖状のアルキル基が好ましく、炭素数１２以上１８以下の直鎖状のアルキル基がより好ましく、炭素数１６以上１８以下の直鎖状のアルキル基が更に好ましい。
【０２５４】
Ｘ１１が表す２価の基としては、炭素数１以上６以下のアルカン（好ましくは炭素数１以上４以下のアルカン）から２個の水素原子を除いた基（アルカンジイル基）、−(Ｒ−Ｏ−Ｒ’)ｍ−等が挙げられる。ここで、Ｒ及びＲ’はそれぞれ独立に、炭素数１以上４以下のアルキレン基又はフェニレン基を表し、ｍは１、２、３又は４（好ましくは１又は２）を表す。
−(Ｒ−Ｏ−Ｒ’)ｍ−は、好ましくは、−ＣＨ２−Ｏ−ＣＨ２−、−(ＣＨ２−Ｏ−ＣＨ２)２−である。
【０２５５】
Ｘ１１が表す２価の基としては、下記の基（ＨＰ１−ａ）も挙げられる。＊はＬ１１との結合位置を表す。
【０２５６】
【化６０】
2020037616.tif 000061
【０２５７】
基（ＨＰ１−ａ）中、Ｒ１１１、Ｒ１１２、Ｒ１１３及びＲ１１４はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０２５８】
Ｘ１１が表す３価の基としては、炭素数１以上６以下のアルカン（好ましくは炭素数１以上４以下のアルカン）から３個の水素原子を除いた基（アルカントリイル基）等が挙げられる。
Ｘ１１が表す３価の基としては、下記の基（ＨＰ１−ｂ）及び基（ＨＰ１−ｃ）も挙げられる。＊はＬ１１との結合位置を表す。
【０２５９】
【化６１】
2020037616.tif 000062
【０２６０】
基（ＨＰ１−ｂ）中、Ｒ１１５、Ｒ１１６及びＲ１１７はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０２６１】
Ｘ１１が表す４価の基としては、炭素数１以上６以下のアルカン（好ましくは炭素数１以上４以下のアルカン）から４個の水素原子を除いた基（アルカンテトライル基）等が挙げられ、中でもメタンテトライルが好ましい。
【０２６２】
ｎが２、３又は４である場合において複数存在するＲ１１、Ｒ１２及びＬ１１はそれぞれ、同じ基であっても異なる基であってもよい。
【０２６３】
一般式（ＨＰ１）で表される化合物の具体例としては、例えば、ＢＡＳＦ社製「Ｉｒｇａｎｏｘ  １０１０」、「Ｉｒｇａｎｏｘ  ２４５」、「Ｉｒｇａｎｏｘ  １０７６」、
ＡＤＥＫＡ社製「アデカスタブＡＯ−８０」、「アデカスタブＡＯ−６０」、「アデカスタブＡＯ−５０」、「アデカスタブＡＯ−４０」、「アデカスタブＡＯ−３０」、「アデカスタブＡＯ−２０」、「アデカスタブＡＯ−３３０」、住友化学社製「Ｓｕｍｉｌｉｚｅｒ  ＧＡ−８０」が挙げられる。
【０２６４】
ヒンダードフェノール化合物としては、例えば、下記の一般式（ＨＰ２）で表される化合物が挙げられる。
【０２６５】
【化６２】
2020037616.tif 000063
【０２６６】
一般式（ＨＰ２）中、Ｒ２１、Ｒ２２、Ｒ２３、Ｒ２４及びＲ２５はそれぞれ独立に、水素原子又は炭素数１以上６以下のアルキル基を表す。
【０２６７】
Ｒ２１が表す炭素数１以上６以下のアルキル基としては、炭素数４以上６以下のアルキル基が好ましく、炭素数４又は５のアルキル基がより好ましい。Ｒ２１が表す炭素数１以上６以下のアルキル基としては、直鎖状、分岐状及び環状のいずれでもよいが、直鎖状又は分岐状のアルキル基が好ましく、分岐状のアルキル基がより好ましい。
【０２６８】
Ｒ２１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、ｔｅｒｔ−ブチル基、ｔｅｒｔ−ペンチル基又は１，１−ジメチルブチル基がより好ましく、ｔｅｒｔ−ブチル基又はｔｅｒｔ−ペンチル基がより好ましい。
【０２６９】
Ｒ２２が表す炭素数１以上６以下のアルキル基としては、炭素数１以上５以下のアルキル基が好ましく、炭素数１以上４以下のアルキル基がより好ましい。Ｒ２２が表す炭素数１以上６以下のアルキル基としては、直鎖状、分岐状及び環状のいずれでもよいが、直鎖状又は分岐状のアルキル基が好ましい。
【０２７０】
Ｒ２２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましい。
【０２７１】
Ｒ２３が表す基の具体的な形態及び好ましい形態は、Ｒ２１について述べた形態と同様である。
【０２７２】
Ｒ２４が表す基の具体的な形態及び好ましい形態は、Ｒ２２について述べた形態と同様である。
【０２７３】
Ｒ２５が表す炭素数１以上６以下のアルキル基としては、炭素数１以上３以下のアルキル基が好ましく、炭素数１又は２のアルキル基がより好ましい。Ｒ２５が表す炭素数１以上６以下のアルキル基としては、直鎖状、分岐状及び環状のいずれでもよいが、直鎖状又は分岐状のアルキル基が好ましい。
【０２７４】
Ｒ２５が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０２７５】
Ｒ２１が表す基としては、ｔｅｒｔ−ブチル基又はｔｅｒｔ−ペンチル基が好ましい。
Ｒ２２が表す基としては、メチル基、ｔｅｒｔ−ブチル基又はｔｅｒｔ−ペンチル基が好ましい。
Ｒ２３が表す基としては、ｔｅｒｔ−ブチル基又はｔｅｒｔ−ペンチル基が好ましい。
Ｒ２４が表す基としては、メチル基、ｔｅｒｔ−ブチル基又はｔｅｒｔ−ペンチル基が好ましい。
Ｒ２５が表す基としては、水素原子、メチル基又はエチル基が好ましい。
【０２７６】
一般式（ＨＰ２）で表される化合物の具体例としては、例えば、住友化学社製「Ｓｕｍｉｌｉｚｅｒ  ＧＭ」、「Ｓｕｍｉｌｉｚｅｒ  ＧＳ」が挙げられる。
【０２７７】
−トコフェロール化合物、トコトリエノール化合物−
トコフェロール化合物又はトコトリエノール化合物としては、例えば、下記の一般式（Ｔ１）で表される化合物が挙げられる。
【０２７８】
【化６３】
2020037616.tif 000064
【０２７９】
一般式（Ｔ１）中、Ｒ３１、Ｒ３２及びＲ３３はそれぞれ独立に、水素原子又は炭素数１以上３以下のアルキル基を表す。
【０２８０】
Ｒ３１が表す炭素数１以上３以下のアルキル基としては、直鎖状、分岐状及び環状のいずれでもよいが、直鎖状又は分岐状のアルキル基が好ましい。
【０２８１】
Ｒ３１が表す炭素数１以上３以下のアルキル基としては、具体的には、メチル基、エチル基、ｎ−プロピル基、イソプロピル基が好ましく、メチル基又はエチル基がより好ましく、メチル基が更に好ましい。
【０２８２】
Ｒ３１が表す基としては、水素原子又はメチル基が特に好ましい。
【０２８３】
Ｒ３２が表す基の具体的な形態及び好ましい形態は、Ｒ３１について述べた形態と同様である。
Ｒ３３が表す基の具体的な形態及び好ましい形態は、Ｒ３１について述べた形態と同様である。
【０２８４】
トコフェロール化合物の具体例として、例えば、以下の化合物が挙げられる。
【０２８５】
【化６４】
2020037616.tif 000065
【０２８６】
トコトリエノール化合物の具体例として、例えば、以下の化合物が挙げられる。
【０２８７】
【化６５】
2020037616.tif 000066
【０２８８】
−ホスファイト化合物−
ホスファイト化合物としては、例えば、下記の一般式（Ｐ１）で表される化合物が挙げられる。
【０２８９】
【化６６】
2020037616.tif 000067
【０２９０】
一般式（Ｐ１）中、Ｒ４１、Ｒ４２及びＲ４３はそれぞれ独立に、水素原子又は炭素数１以上１２以下のアルキル基を表し、Ｙ４１及びＹ４２はそれぞれ独立に脂肪族炭化水素基を表し、ｎ４１は１、２又は３を表し、ｍ４１は０又は１を表し、ｍ４２は０又は１を表し、但しｎ４１＋ｍ４１＋ｍ４２＝３である。
【０２９１】
Ｒ４１が表す炭素数１以上１２以下のアルキル基としては、炭素数１以上１０以下のアルキル基が好ましく、炭素数１以上９以下のアルキル基がより好ましい。Ｒ４１が表す炭素数１以上１２以下のアルキル基としては、直鎖状、分岐状及び環状のいずれでもよいが、直鎖状又は分岐状のアルキル基が好ましい。
【０２９２】
Ｒ４１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０２９３】
Ｒ４２が表す炭素数１以上１２以下のアルキル基としては、Ｒ４１について述べたアルキル基と同様の形態が挙げられる。
Ｒ４３が表す炭素数１以上１２以下のアルキル基としては、Ｒ４１について述べたアルキル基と同様の形態が挙げられる。
【０２９４】
Ｒ４１が表す基としては、水素原子、メチル基又はｔｅｒｔ−ブチル基が好ましい。
Ｒ４２が表す基としては、炭素数１以上９以下のアルキル基が好ましく、メチル基又はｔｅｒｔ−ブチル基がより好ましく、ｔｅｒｔ−ブチル基が更に好ましい。
Ｒ４３が表す基としては、水素原子、メチル基又はｔｅｒｔ−ブチル基が好ましい。
【０２９５】
ｎ４１が２又は３である場合において複数存在するＲ４１、Ｒ４２及びＲ４３はそれぞれ、同じ基であっても異なる基であってもよい。
【０２９６】
ｎ４１が２又は３である場合において、複数存在するＲ４１どうし、複数存在するＲ４３どうし、又はＲ４１とＲ４３とは、連結して環を形成してもよい。
【０２９７】
Ｙ４１が表す脂肪族炭化水素基は、直鎖状でもよく、分岐状でもよく、脂環を含んでいてもよい。Ｙ４１が表す基は、一般式（Ｐ１）で表される化合物がセルロースアシレート（Ａ）に分散しやすい観点から、脂環を含まない脂肪族炭化水素基（つまり、鎖状の脂肪族炭化水素基）であることが好ましく、直鎖状の脂肪族炭化水素基であることがより好ましい。
【０２９８】
Ｙ４１が表す脂肪族炭化水素基は、飽和の脂肪族炭化水素基でもよく、不飽和の脂肪族炭化水素基でもよい。Ｙ４１が表す脂肪族炭化水素基は、一般式（Ｐ１）で表される化合物がセルロースアシレート（Ａ）に分散しやすい観点から、飽和の脂肪族炭化水素基であることが好ましい。
【０２９９】
Ｙ４１が表す脂肪族炭化水素基は、一般式（Ｐ１）で表される化合物がセルロースアシレート（Ａ）に分散しやすい観点から、炭素数１以上２０以下であることが好ましく、炭素数１以上１２以下であることがより好ましく、炭素数２以上８以下であることが更に好ましい。
【０３００】
Ｙ４２が表す脂肪族炭化水素基の具体的な形態及び好ましい形態は、Ｙ４１について述べた形態と同様である。
【０３０１】
以下に、Ｙ４１及びＹ４２が表す脂肪族炭化水素基の具体例を示す。
【０３０２】
【化６７】
2020037616.tif 000068
【０３０３】
【化６８】
2020037616.tif 000069
【０３０４】
ｎ４１は１、２又は３を表し、２又は３であることが好ましく、３であることがより好ましい。
【０３０５】
一般式（Ｐ１）においてｎ４１＝２である場合の化合物の具体例としては、例えば、ＢＡＳＦ社製「Ｉｒｇａｆｏｓ  ３８」（ビス（２，４−ジ−ｔ−ブチル−６−メチルフェニル）−エチル−ホスファイト）が挙げられる。
【０３０６】
一般式（Ｐ１）においてｎ４１＝３である場合、一般式（Ｐ１）で表される化合物は、下記の一般式（Ｐ１−ａ）で表される化合物である。
【０３０７】
【化６９】
2020037616.tif 000070
【０３０８】
一般式（Ｐ１−ａ）中のＲ４１、Ｒ４２及びＲ４３は、一般式（Ｐ１）中のＲ４１、Ｒ４２及びＲ４３と同義である。
【０３０９】
一般式（Ｐ１−ａ）で表される化合物の具体例としては、例えば、ＢＡＳＦ社製「Ｉｒｇａｆｏｓ  １６８」、ＢＡＳＦ社製「Ｉｒｇａｆｏｓ  ＴＮＰＰ」が挙げられる。
【０３１０】
ホスファイト化合物としては、例えば、下記の一般式（Ｐ２）で表される化合物が挙げられる。
【０３１１】
【化７０】
2020037616.tif 000071
【０３１２】
一般式（Ｐ２）中、Ｒ５１、Ｒ５２、Ｒ５３、Ｒ５４、Ｒ５５及びＲ５６はそれぞれ独立に、水素原子又は炭素数１以上１２以下のアルキル基を表し、Ｌ５１は単結合又は２価の連結基を表す。
【０３１３】
Ｒ５１が表す炭素数１以上１２以下のアルキル基としては、炭素数１以上１０以下のアルキル基が好ましく、炭素数１以上９以下のアルキル基がより好ましい。Ｒ５１が表す炭素数１以上１２以下のアルキル基としては、直鎖状、分岐状及び環状のいずれでもよいが、直鎖状又は分岐状のアルキル基が好ましい。
【０３１４】
Ｒ５１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０３１５】
Ｒ５２が表す炭素数１以上１２以下のアルキル基としては、Ｒ５１について述べたアルキル基と同様の形態が挙げられる。
Ｒ５３が表す炭素数１以上１２以下のアルキル基としては、Ｒ５１について述べたアルキル基と同様の形態が挙げられる。
Ｒ５４が表す炭素数１以上１２以下のアルキル基としては、Ｒ５１について述べたアルキル基と同様の形態が挙げられる。
Ｒ５５が表す炭素数１以上１２以下のアルキル基としては、Ｒ５１について述べたアルキル基と同様の形態が挙げられる。
Ｒ５６が表す炭素数１以上１２以下のアルキル基としては、Ｒ５１について述べたアルキル基と同様の形態が挙げられる。
【０３１６】
Ｒ５１が表す基としては、水素原子、メチル基又はｔｅｒｔ−ブチル基が好ましい。
Ｒ５２が表す基としては、炭素数１以上９以下のアルキル基が好ましく、メチル基又はｔｅｒｔ−ブチル基がより好ましく、ｔｅｒｔ−ブチル基が更に好ましい。
Ｒ５３が表す基としては、水素原子、メチル基又はｔｅｒｔ−ブチル基が好ましい。
Ｒ５４が表す基としては、水素原子、メチル基又はｔｅｒｔ−ブチル基が好ましい。
Ｒ５５が表す基としては、炭素数１以上９以下のアルキル基が好ましく、メチル基又はｔｅｒｔ−ブチル基がより好ましく、ｔｅｒｔ−ブチル基が更に好ましい。
Ｒ５６が表す基としては、水素原子、メチル基又はｔｅｒｔ−ブチル基が好ましい。
【０３１７】
Ｌ５１が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０３１８】
一般式（Ｐ２）で表される化合物の具体例としては、例えば、ＢＡＳＦ社製「Ｉｒｇａｆｏｓ  Ｐ−ＥＰＱ」が挙げられる。
【０３１９】
ホスファイト化合物としては、例えば、下記の一般式（Ｐ３）で表される化合物が挙げられる。
【０３２０】
【化７１】
2020037616.tif 000072
【０３２１】
一般式（Ｐ３）中、Ｒ６１、Ｒ６２、Ｒ６３、Ｒ６４、Ｒ６５及びＲ６６はそれぞれ独立に、水素原子又は炭素数１以上１２以下のアルキル基を表し、Ｌ６１及びＬ６２はそれぞれ独立に、単結合又は２価の連結基を表す。
【０３２２】
Ｒ６１が表す炭素数１以上１２以下のアルキル基としては、炭素数１以上１０以下のアルキル基が好ましく、炭素数１以上９以下のアルキル基がより好ましい。Ｒ６１が表す炭素数１以上１２以下のアルキル基としては、直鎖状、分岐状及び環状のいずれでもよいが、直鎖状又は分岐状のアルキル基が好ましい。
【０３２３】
Ｒ６１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０３２４】
Ｒ６２が表す炭素数１以上１２以下のアルキル基としては、Ｒ６１について述べたアルキル基と同様の形態が挙げられる。
Ｒ６３が表す炭素数１以上１２以下のアルキル基としては、Ｒ６１について述べたアルキル基と同様の形態が挙げられる。
Ｒ６４が表す炭素数１以上１２以下のアルキル基としては、Ｒ６１について述べたアルキル基と同様の形態が挙げられる。
Ｒ６５が表す炭素数１以上１２以下のアルキル基としては、Ｒ６１について述べたアルキル基と同様の形態が挙げられる。
Ｒ６６が表す炭素数１以上１２以下のアルキル基としては、Ｒ６１について述べたアルキル基と同様の形態が挙げられる。
【０３２５】
Ｒ６１が表す基としては、水素原子、メチル基又はｔｅｒｔ−ブチル基が好ましい。
Ｒ６２が表す基としては、炭素数１以上９以下のアルキル基が好ましく、メチル基又はｔｅｒｔ−ブチル基がより好ましく、ｔｅｒｔ−ブチル基が更に好ましい。
Ｒ６３が表す基としては、水素原子、メチル基又はｔｅｒｔ−ブチル基が好ましい。
Ｒ６４が表す基としては、炭素数１以上９以下のアルキル基が好ましく、メチル基又はｔｅｒｔ−ブチル基がより好ましく、ｔｅｒｔ−ブチル基が更に好ましい。
【０３２６】
Ｒ６５が表す基としては、水素原子、メチル基、ｔｅｒｔ−ブチル基又はｔｅｒｔ−ペンチル基が好ましい。
Ｒ６６が表す基としては、水素原子、メチル基、ｔｅｒｔ−ブチル基又はｔｅｒｔ−ペンチル基が好ましい。
Ｒ６５及びＲ６６の少なくとも一方はアルキル基であることが好ましく、当該アルキル基としては、ｔｅｒｔ−ブチル基又はｔｅｒｔ−ペンチル基が好ましい。
【０３２７】
Ｌ６１が表す２価の連結基としては、アルキレン基が挙げられ、炭素数１以上３以下のアルキレン基が好ましく、炭素数１又は２のアルキレン基がより好ましい。
【０３２８】
Ｌ６１としては、単結合又はメチレン基が特に好ましい。
【０３２９】
Ｌ６２が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０３３０】
一般式（Ｐ３）で表される化合物の具体例としては、例えば、住友化学社製「Ｓｕｍｉｌｉｚｅｒ  ＧＰ」が挙げられる。
【０３３１】
−ヒドロキシルアミン化合物−
本実施形態においてヒドロキシルアミン化合物は、アミンの窒素原子にヒドロキシ基が少なくとも１つじかに結合した構造を有する化合物を指す。ヒドロキシルアミン化合物としては、Ｎ，Ｎ−ジアルキルヒドロキシルアミンが好ましい。
ヒドロキシルアミン化合物としては、例えば、下記の一般式（ＨＡ１）で表される化合物が挙げられる。
【０３３２】
【化７２】
2020037616.tif 000073
【０３３３】
一般式（ＨＡ１）中、Ｒ７１及びＲ７２はそれぞれ独立に、炭素数１４以上２０以下のアルキル基を表す。
【０３３４】
Ｒ７１が表す炭素数１４以上２０以下のアルキル基としては、直鎖状のアルキル基、分岐状のアルキル基及び脂環を含むアルキル基のいずれでもよいが、直鎖状又は分岐状のアルキル基が好ましく、直鎖状のアルキル基がより好ましい。
【０３３５】
Ｒ７１が表す炭素数１４以上２０以下のアルキル基が分岐状である場合、当該基中の分岐鎖の個数は１以上３以下が好ましく、１又は２がより好ましく、１が更に好ましい。
【０３３６】
Ｒ７１が表す炭素数１４以上２０以下のアルキル基としては、炭素数１６以上１８以下の直鎖状又は分岐状のアルキル基が好ましく、炭素数１６以上１８以下の直鎖状のアルキル基が特に好ましい。
【０３３７】
Ｒ７２が表す基の具体的な形態及び好ましい形態は、Ｒ７１について述べた形態と同様である。
【０３３８】
以下に、Ｒ７１及びＲ７２が表す炭素数１４以上２０以下のアルキル基の具体例を示す。
【０３３９】
【化７３】
2020037616.tif 000074
【０３４０】
一般式（ＨＡ１）で表される化合物の具体例としては、例えば、ＢＡＳＦ社製「Ｉｒｇａｓｔａｂ  ＦＳ−０４２」が挙げられる。
【０３４１】
化合物（Ｇ）は、１種を単独で使用してもよいし、２種以上を併用してもよい。２種以上を併用する形態としては、同じ族内（例えば、ヒンダードフェノール化合物内）で２種以上併用する形態、及び、異なる族（例えば、ヒンダードフェノール化合物とトコフェロール化合物）にわたって２種以上併用する形態のいずれでもよい。
２種以上を併用する形態としては、ヒンダードフェノール化合物及びヒドロキシルアミン化合物からなる群から選択される少なくとも一種と、ホスファイト化合物から選ばれる少なくとも一種とを併用する形態が好ましい。
【０３４２】
《エステル化合物（Ｈ）：成分（Ｈ）》
本実施形態に係る樹脂組成物は、さらに特定のエステル化合物（Ｈ）を含んでもよい。
【０３４３】
特定のエステル化合物（Ｈ）は、一般式（１）で表される化合物、一般式（２）で表される化合物、一般式（３）で表される化合物、一般式（４）で表される化合物及び一般式（５）で表される化合物からなる群から選択される少なくとも一種である。
【０３４４】
【化７４】
2020037616.tif 000075
【０３４５】
一般式（１）中、Ｒ１１は炭素数７以上２８以下の脂肪族炭化水素基を表し、Ｒ１２は炭素数９以上２８以下の脂肪族炭化水素基を表す。
一般式（２）中、Ｒ２１及びＲ２２はそれぞれ独立に、炭素数７以上２８以下の脂肪族炭化水素基を表す。
一般式（３）中、Ｒ３１及びＲ３２はそれぞれ独立に、炭素数７以上２８以下の脂肪族炭化水素基を表す。
一般式（４）中、Ｒ４１、Ｒ４２及びＲ４３はそれぞれ独立に、炭素数７以上２８以下の脂肪族炭化水素基を表す。
一般式（５）中、Ｒ５１、Ｒ５２、Ｒ５３及びＲ５４はそれぞれ独立に、炭素数７以上２８以下の脂肪族炭化水素基を表す。
【０３４６】
Ｒ１１は、炭素数７以上２８以下の脂肪族炭化水素基を表す。Ｒ１１が表す基は、炭素数９以上の脂肪族炭化水素基であることが好ましく、炭素数１０以上の脂肪族炭化水素基であることがより好ましく、炭素数１５以上の脂肪族炭化水素基であることが更に好ましい。Ｒ１１が表す基は、炭素数２４以下の脂肪族炭化水素基であることが好ましく、炭素数２０以下の脂肪族炭化水素基であることがより好ましく、炭素数１８以下の脂肪族炭化水素基であることが更に好ましい。Ｒ１１が表す基は、炭素数１７の脂肪族炭化水素基であることが特に好ましい。
【０３４７】
Ｒ１１が表す基は、飽和の脂肪族炭化水素基でもよく、不飽和の脂肪族炭化水素基でもよい。Ｒ１１が表す基は、飽和の脂肪族炭化水素基であることが好ましい。
【０３４８】
Ｒ１１が表す基は、直鎖状の脂肪族炭化水素基でもよく、分岐状の脂肪族炭化水素基でもよく、脂環を含む脂肪族炭化水素基でもよい。Ｒ１１が表す基は、脂環を含まない脂肪族炭化水素基（つまり、鎖状の脂肪族炭化水素基）であることが好ましく、直鎖状の脂肪族炭化水素基であることがより好ましい。
【０３４９】
Ｒ１１が表す基が不飽和の脂肪族炭化水素基である場合、当該基中の不飽和結合の個数は１以上３以下が好ましく、１又は２がより好ましく、１が更に好ましい。
【０３５０】
Ｒ１１が表す基が不飽和の脂肪族炭化水素基である場合、当該基中に炭素数５以上２４以下の直鎖状の飽和炭化水素鎖があることが好ましく、炭素数７以上２２以下の直鎖状の飽和炭化水素鎖があることがより好ましく、炭素数９以上２０以下の直鎖状の飽和炭化水素鎖があることが更に好ましく、炭素数１５以上１８以下の直鎖状の飽和炭化水素鎖があることが特に好ましい。
【０３５１】
Ｒ１１が表す基が分岐状の脂肪族炭化水素基である場合、当該基中の分岐鎖の個数は１以上３以下が好ましく、１又は２がより好ましく、１が更に好ましい。
【０３５２】
Ｒ１１が表す基が分岐状の脂肪族炭化水素基である場合、当該基の主鎖は炭素数５以上２４以下であることが好ましく、炭素数７以上２２以下であることがより好ましく、炭素数９以上２０以下であることが更に好ましく、炭素数１５以上１８以下であることが特に好ましい。
【０３５３】
Ｒ１１が表す基が脂環を含む脂肪族炭化水素基である場合、当該基中の脂環の個数は１又は２が好ましく、１がより好ましい。
【０３５４】
Ｒ１１が表す基が脂環を含む脂肪族炭化水素基である場合、当該基中の脂環としては、炭素数３又は４の脂環が好ましく、炭素数３の脂環がより好ましい。
【０３５５】
Ｒ１１が表す基は、樹脂成形体の表面光沢性の観点から、直鎖状の飽和脂肪族炭化水素基、直鎖状の不飽和脂肪族炭化水素基、分岐状の飽和脂肪族炭化水素基、又は分岐状の不飽和脂肪族炭化水素基が好ましく、直鎖状の飽和脂肪族炭化水素基が特に好ましい。これら脂肪族炭化水素基における好ましい炭素数は、先述のとおりである。
【０３５６】
Ｒ１１が表す基は、脂肪族炭化水素基中の水素原子がハロゲン原子（例えば、フッ素原子、臭素原子、ヨウ素原子）、酸素原子、窒素原子などで置換された基でもよいが、無置換であることが好ましい。
【０３５７】
Ｒ１２は、炭素数９以上２８以下の脂肪族炭化水素基を表す。Ｒ１２が表す基としては、Ｒ１１について述べた基と同様の形態が挙げられる。ただし、Ｒ１２が表す基の炭素数は、以下が好ましい。
【０３５８】
Ｒ１２が表す基は、炭素数１０以上の脂肪族炭化水素基であることが好ましく、炭素数１１以上の脂肪族炭化水素基であることがより好ましく、炭素数１６以上の脂肪族炭化水素基であることが更に好ましい。Ｒ１２が表す基は、炭素数２４以下の脂肪族炭化水素基であることが好ましく、炭素数２０以下の脂肪族炭化水素基であることがより好ましく、炭素数１８以下の脂肪族炭化水素基であることが更に好ましい。Ｒ１２が表す基は、炭素数１８の脂肪族炭化水素基であることが特に好ましい。
【０３５９】
Ｒ１２が表す基は、樹脂成形体の表面光沢性の観点から、直鎖状の飽和脂肪族炭化水素基、直鎖状の不飽和脂肪族炭化水素基、分岐状の飽和脂肪族炭化水素基、又は分岐状の不飽和脂肪族炭化水素基が好ましく、直鎖状の飽和脂肪族炭化水素基が特に好ましい。これら脂肪族炭化水素基における好ましい炭素数は、先述のとおりである。
【０３６０】
Ｒ２１、Ｒ２２、Ｒ３１、Ｒ３２、Ｒ４１、Ｒ４２、Ｒ４３、Ｒ５１、Ｒ５２、Ｒ５３及びＲ５４が表す基の具体的な形態及び好ましい形態は、Ｒ１１について述べた形態と同様である。
【０３６１】
以下に、Ｒ１１、Ｒ２１、Ｒ２２、Ｒ３１、Ｒ３２、Ｒ４１、Ｒ４２、Ｒ４３、Ｒ５１、Ｒ５２、Ｒ５３及びＲ５４が表す炭素数７以上２８以下の脂肪族炭化水素基の具体例、並びにＲ１２が表す炭素数９以上２８以下の脂肪族炭化水素基の具体例を示すが、本実施形態はこれに限定されるわけではない。
【０３６２】
【化７５】
2020037616.tif 000076
【０３６３】
【化７６】
2020037616.tif 000077
【０３６４】
【化７７】
2020037616.tif 000078
【０３６５】
【化７８】
2020037616.tif 000079
【０３６６】
エステル化合物（Ｈ）は、１種を単独で使用してもよいし、２種以上を併用してもよい。
【０３６７】
［成分（Ａ）〜成分（Ｆ）の含有量又は含有量比］
本実施形態に係る樹脂組成物は、成分（Ａ）、成分（Ｂ）、および成分（Ｃ）を含み、必要に応じて、成分（Ｄ）、成分（Ｅ）、および成分（Ｆ）を含む。本実施形態に係る樹脂組成物は、樹脂成形体の表面光沢性観点から、各成分の含有量又は含有量比（すべて質量基準である。）が下記の範囲であることが好ましい。
【０３６８】
各成分の略称は次の通りである。
成分（Ａ）＝セルロースアシレート（Ａ）
成分（Ｂ）＝熱可塑性エラストマー（Ｂ）
成分（Ｃ）＝分子内に２つ以上の窒素原子を含む有機化合物粒子（Ｃ）
成分（Ｄ）＝可塑剤（Ｄ）
成分（Ｅ）＝ポリエステル樹脂（Ｅ）
成分（Ｆ）＝ポリ（メタ）アクリレート化合物（Ｆ）
【０３６９】
本実施形態に係る樹脂組成物における成分（Ａ）の含有量は、樹脂組成物の全量に対して、５０質量％以上が好ましく、６０質量％以上がより好ましく、７０質量％以上が更に好ましい。
【０３７０】
本実施形態に係る樹脂組成物における成分（Ｂ）の含有量は、樹脂組成物の全量に対して、０．５質量％以上２０質量％以下が好ましく、３質量％以上２０質量％以下がより好ましく、５質量％以上９質量％以下が更に好ましい。
【０３７１】
本実施形態に係る樹脂組成物における成分（Ｃ）の含有量は、樹脂組成物の全量に対して、０．０３質量％以上５質量％以下が好ましく、０．１質量％以上３．０質量％以下がより好ましく、０．３質量％以上１．５質量％以下が更に好ましい。
【０３７２】
本実施形態に係る樹脂組成物における成分（Ｄ）の含有量は、樹脂組成物の全量に対して、０質量％以上２５質量％以下が好ましく、３質量％以上１５質量％以下がより好ましく、５質量％以上１０質量％以下が更に好ましい。
【０３７３】
本実施形態に係る樹脂組成物における成分（Ｅ）の含有量は、樹脂組成物の全量に対して、０質量％以上１５質量％以下が好ましく、０質量％以上１０質量％以下がより好ましく、０質量％以上６質量％以下がさらに好ましい。
【０３７４】
本実施形態に係る樹脂組成物における成分（Ｆ）の含有量は、樹脂組成物の全量に対して、０質量％以上１５質量％以下が好ましく、０質量％以上１０質量％以下がより好ましく、０質量％以上６質量％以下がさらに好ましい。
【０３７５】
成分（Ａ）と成分（Ｂ）との含有量比は、０．０２５≦（Ｂ）／（Ａ）≦０．３であることが好ましく、０．０４≦（Ｂ）／（Ａ）≦０．２であることがより好ましく、０．０７≦（Ｂ）／（Ａ）≦０．０１５であることが更に好ましい。
【０３７６】
成分（Ａ）と成分（Ｃ）との含有量比は、０．００１≦（Ｃ）／（Ａ）≦０．０６であることが好ましく、０．０００２≦（Ｃ）／（Ａ）≦０．０４であることがより好ましく、０．００４≦（Ｃ）／（Ａ）≦０．０２であることが更に好ましい。
【０３７７】
成分（Ａ）と成分（Ｄ）との含有量比は、０≦（Ｄ）／（Ａ）≦０．３５であることが好ましく、０．０２５≦（Ｄ）／（Ａ）≦０．２であることがより好ましく、０．０５≦（Ｄ）／（Ａ）≦０．１５であることが更に好ましい。
【０３７８】
成分（Ａ）と成分（Ｅ）との含有量比は、０≦（Ｅ）／（Ａ）≦０．１５であることが好ましく、０≦（Ｅ）／（Ａ）≦０．１０であることがより好ましく、０≦（Ｅ）／（Ａ）≦０．０６であることが更に好ましい。
【０３７９】
成分（Ａ）と成分（Ｆ）との含有量比は、０≦（Ｆ）／（Ａ）≦０．１５であることが好ましく、０≦（Ｆ）／（Ａ）≦０．１０であることがより好ましく、０≦（Ｆ）／（Ａ）≦０．０６であることが更に好ましい。
【０３８０】
またその他の添加剤の含有量又は質量比は、次の範囲が好ましい。なお、各成分の略称は次の通りである。
成分（Ｇ）＝エステル化合物（Ｇ）
成分（Ｈ）＝ヒンダードフェノール化合物、トコフェロール化合物、トコトリエノール化合物、ホスファイト化合物及びヒドロキシルアミン化合物からなる群から選ばれる少なくとも１種の化合物（Ｈ）
【０３８１】
本実施形態に係る樹脂組成物における成分（Ｇ）の含有量は、樹脂組成物の全量に対して、０．１質量％以上１５質量％以下が好ましく、０．５質量％以上１０質量％以下がより好ましく、１質量％以上５質量％以下が更に好ましい。
成分（Ａ）と成分（Ｇ）との含有量比は、０．００１≦（Ｇ）／（Ａ）≦０．１５であることが好ましく、０．００５≦（Ｇ）／（Ａ）≦０．１５であることがより好ましく、０．０１≦（Ｇ）／（Ａ）≦０．０７であることが更に好ましい。
【０３８２】
本実施形態に係る樹脂組成物における成分（Ｈ）の含有量は、樹脂組成物の全量に対して、０．０１質量％以上５質量％以下が好ましく、０．０５質量％以上２質量％以下がより好ましく、０．１質量％以上１質量％以下が更に好ましい。
成分（Ａ）と成分（Ｈ）との含有量比は、０．０００１≦（Ｈ）／（Ａ）≦０．０７５であることが好ましく、０．０００５≦（Ｈ）／（Ａ）≦０．０３であることがより好ましく、０．００１≦（Ｈ）／（Ａ）≦０．０１５であることが更に好ましい。
【０３８３】
［その他成分］
本実施形態に係る樹脂組成物は、その他成分を含んでもよい。
その他成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。
また、必要に応じて、酢酸放出を防ぐための受酸剤、反応性トラップ剤などの成分（添加剤）を添加してもよい。受酸剤としては、例えば、酸化マグネシウム、酸化アルミニウムなどの酸化物；水酸化マグネシウム、水酸化カルシウム、水酸化アルミニウム、ハイドロタルサイトなどの金属水酸化物；炭酸カルシウム；タルク；などが挙げられる。
反応性トラップ剤としては、例えば、エポキシ化合物、酸無水物化合物、カルボジイミドなどが挙げられる。
これらの成分の含有量は、樹脂組成物全量に対してそれぞれ、０質量％以上５質量％以下であることが好ましい。ここで、「０質量％」とはその他の成分を含まないことを意味する。
【０３８４】
本実施形態に係る樹脂組成物は、前記樹脂（セルロースアシレート（Ａ）等）以外の他の樹脂を含有していてもよい。ただし、他の樹脂を含む場合、樹脂組成物の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。これら樹脂は、１種を単独で用いてもよく、２種以上を併用してもよい。
【０３８５】
［樹脂組成物の製造方法］
本実施形態に係る樹脂組成物は、例えば、セルロースアシレート（Ａ）と、熱可塑性エラストマー（Ｂ）と、分子内に２つ以上の窒素原子を含む有機化合物粒子（Ｃ）と、必要に応じて、その他添加剤（可塑剤（Ｄ）、ポリエステル樹脂（Ｅ）、ポリ（メタ）アクリレート化合物（Ｆ）等）と、その他成分と、等を含む混合物を溶融混練することにより製造される。他に、本実施形態に係る樹脂組成物は、例えば、前記成分を溶剤に溶解することによっても製造される。
溶融混練の手段としては公知の手段が挙げられ、具体的には、例えば、二軸押出機、ヘンシェルミキサー、バンバリーミキサー、単軸スクリュー押出機、多軸スクリュー押出機、コニーダ等が挙げられる。
【０３８６】
＜樹脂成形体＞
本実施形態に係る樹脂成形体は、本実施形態に係る樹脂組成物を含む。つまり、本実施形態に係る樹脂成形体は、本実施形態に係る樹脂組成物と同じ組成で構成されている。
【０３８７】
本実施形態に係る樹脂成形体の成形方法は、形状の自由度が高い点で、射出成形が好ましい。この点で、樹脂成形体は、射出成形によって得られた射出成形体であることが好ましい。
射出成形のシリンダ温度は、例えば１６０℃以上２８０℃以下であり、好ましくは１８０℃以上２６０℃以下である。射出成形の金型温度は、例えば３０℃以上９０℃以下であり、４０℃以上６０℃以下がより好ましい。
射出成形は、例えば、日精樹脂工業社製ＮＥＸ５００、日精樹脂工業社製ＮＥＸ１５０、日精樹脂工業社製ＮＥＸ７０００、日精樹脂工業社製ＰＮＸ４０、住友機械社製ＳＥ５０Ｄ等の市販の装置を用いて行ってもよい。
【０３８８】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい。
【０３８９】
本実施形態に係る樹脂成形体は、電子・電気機器、事務機器、家電製品、自動車内装材、玩具、容器、担体、吸着剤、分離膜などの用途に好適に用いられる。より具体的には、電子・電気機器や家電製品の筐体；電子・電気機器や家電製品の各種部品；自動車の内装部品；ブロック組み立て玩具;プラスチックモデルキット；ＣＤ−ＲＯＭやＤＶＤ等の収納ケース；食器；飲料ボトル；食品トレイ；ラップ材；フィルム；シート；触媒担体；吸水材；湿度調整材；などである。
【実施例】
【０３９０】
以下に実施例を挙げて、本実施形態に係る樹脂組成物及び樹脂成形体をさらに具体的に説明する。以下の実施例に示す材料、使用量、割合、処理手順等は、本発明の趣旨を逸脱しない限り適宜変更することができる。したがって、本実施形態に係る樹脂組成物及び樹脂成形体は、以下に示す具体例により限定的に解釈されるべきではない。
【０３９１】
＜各材料の準備＞
次の材料を準備した。
【０３９２】
［セルロースアシレート（Ａ）］
・ＣＡ１：イーストマンケミカル「ＣＡＰ４８２−２０」、セルロースアセテートプロピオネート、重量平均重合度７１６、アセチル基置換度０．１８、プロピオニル基置換度２．４９。
・ＣＡ２：イーストマンケミカル「ＣＡＰ４８２−０．５」、セルロースアセテートプロピオネート、重量平均重合度１８９、アセチル基置換度０．１８、プロピオニル基置換度２．４９。
・ＣＡ３：イーストマンケミカル「ＣＡＰ５０４−０．２」、セルロースアセテートプロピオネート、重量平均重合度１３３、アセチル基置換度０．０４、プロピオニル基置換度２．０９。
・ＣＡ４：イーストマンケミカル「ＣＡＢ１７１−１５」、セルロースアセテートブチレート、重量平均重合度７５４、アセチル基置換度２．０７、ブチリル基置換度０．７３。
・ＣＡ５：イーストマンケミカル「ＣＡＢ３８１−２０」、セルロースアセテートブチレート、重量平均重合度８９０、アセチル基置換度１．０５、ブチリル基置換度１．７４。
・ＣＡ６：イーストマンケミカル「ＣＡＢ５００−５」、セルロースアセテートブチレート、重量平均重合度６２５、アセチル基置換度０．１７、ブチリル基置換度２．６４。
・ＣＡ７：ダイセル「Ｌ５０」、ジアセチルセルロース、重量平均重合度５７０。
・ＣＡ８：ダイセル「ＬＴ−３５」、トリアセチルセルロース、重量平均重合度３８５。
・ＲＣ１：イーストマンケミカル「Ｔｅｎｉｔｅ  ｐｒｏｐｉｏｎａｔｅ  ３６０Ａ４００００１２」、セルロースアセテートプロピオネート、重量平均重合度７１６、アセチル基置換度０．１８、プロピオニル基置換度２．４９。当該製品には、成分（Ｄ）に当たるアジピン酸ジオクチルが含まれており、セルロースアセテートプロピオネートが８８質量％、アジピン酸ジオクチルが１２質量％であった。
・ＲＣ３：イーストマンケミカル「Ｔｒｅｖａ  ＧＣ６０２１」、セルロースアセテートプロピオネート、重量平均重合度７１６、アセチル基置換度０．１８、プロピオニル基置換度２．４９。当該製品には、成分（Ｂ）に当たる化学物質が含まれており、その含有量は、３〜１０質量％である。
【０３９３】
ＣＡ１は、下記の（２）、（３）及び（４）を満足していた。ＣＡ２は、下記の（４）を満足していた。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。
【０３９４】
［熱可塑性エラストマー（Ｂ）］
・ＥＬ１：三菱ケミカル「メタブレン  Ｗ−６００Ａ」、コアシェル構造の重合体（ｂ１）
・ＥＬ２：三菱ケミカル「メタブレン  Ｓ−２００６」、コアシェル構造の重合体（ｂ１）
・ＥＬ３：ロームアンドハース「パラロイド  ＥＸＬ２３１５」、コアシェル構造の重合体（ｂ１）
・ＥＬ４：アルケマ「Ｌｏｔｒｙｌ  ２９ＭＡ０３」、オレフィン重合体（ｂ２）
・ＥＬ５：カネカ「Ｋａｎｅ  Ａｃｅ  Ｂ−５６４」、ＭＢＳ系樹脂、コアシェル構造の重合体（ｂ３）
・ＥＬ６：Ｇａｌａｔａ  Ｃｈｅｍｉｃａｌｓ（Ａｒｔｅｋ）「Ｂｌｅｎｄｅｘ  ３３８」、ＡＢＳコアシェル、コアシェル構造の重合体（ｂ３）
・ＥＬ７：Ｋｒａｔｏｎ  Ｃｏｒｐｏｒａｔｉｏｎ「Ｋｒａｔｏｎ  ＦＧ１９２４Ｇ」、スチレン−エチレン−ブタジエン−スチレン共重合体（ｂ４）
・ＥＬ８：Ｌｕｂｒｉｚｏｌ「Ｅｓｔａｎｅ  ＡＬＲ  ７２Ａ」、ポリウレタン（ｂ５）
・ＥＬ９：東レ・デュポン「Ｈｙｔｒｅｌ  ３０７８」、ポリエステル共重合体、ポリエステル（ｂ６）
【０３９５】
［有機化合物粒子（Ｃ）］
・ＮＮ１：ＢＡＳＦ社「Ｃｉｎｑｕａｓｉａ  Ｒｅｄ  Ｋ  ４１０４」、Ｃ．Ｉ．ｐｉｇｍｅｎｔ  ｖｉｏｌｅｔ  １９、キナクリドン、分子内の窒素原子数（Ｎ数）：２個、含Ｎ−Ｈ結合、分子量３１２、粒子径４８０ｎｍ
・ＮＮ２：ＢＡＳＦ社「Ｐａｌｉｏｔｏｌ  Ｙｅｌｌｏｗ  Ｋ  １８００」、Ｃ．Ｉ．ｐｉｇｍｅｎｔ  ｙｅｌｌｏｗ  １８３、カルシウム＝４，５−ジクロロ−２−［５−ヒドロキシ−３−メチル−１−（３−スルホナトフェニル）−４−ピラゾリルアゾ］ベンゼンスルホナート、分子内の窒素原子数（Ｎ数）：４個、含Ｎ＝Ｎ結合、分子量５２１、粒子径６５０ｎｍ
・ＮＮ３：ＢＡＳＦ社「Ｃｒｏｍｏｐｈｔａｌ  Ｙｅｌｌｏｗ  Ｋ  ０９９０」、Ｃ．Ｉ．ｐｉｇｍｅｎｔ  ｙｅｌｌｏｗ  １２８、３，３’−（２−クロロ−５−メチル−１，４−フェニレン）ビス［イミノ（１−アセチル−２−オキソ−２，１−エタンジイル）アゾ］ビス［４−クロロ−Ｎ−［２−（４−クロロフェノキシ）−５−（トリフルオロメチル）フェニル］ベンズアミド］、分子内の窒素原子数（Ｎ数）：８個、含Ｎ−Ｈ結合、含Ｎ＝Ｎ結合、分子量１２２９、粒子径８８０ｎｍ
・ＮＮ４：ＢＡＳＦ社「Ｏｒａｃｅｔ  Ｒｅｄ  ３４４」、Ｃ．Ｉ．ｓｏｒｖｅｎｔ  ｒｅｄ  １３５、８，９，１０，１１−テトラクロロ−１２Ｈ−フタロペリン−１２−オン、分子内の窒素原子数（Ｎ数）：２個、含まずＮ＝Ｎ結合、含まずＮ−Ｈ結合、分子量４０８、粒子径３００ｎｍ
・ＮＮ５：ＢＡＳＦ社「Ｃｒｏｍｏｐｈｔａｌ  Ｖｉｏｌｅｔ  Ｋ  ５７００」、Ｃ．Ｉ．ｐｉｇｍｅｎｔ  ｖｉｏｌｅｔ  ３７、Ｎ，Ｎ’−［６，１３−ビス（アセチルアミノ）−２，９−ジエトキシトリフェノジオキサジン−３，１０−ジイル］ビス（ベンズアミド）、分子内の窒素原子数（Ｎ数）：４個、含Ｎ−Ｈ結合、分子量７２７、粒子径４８０ｎｍ
・ＮＮ６：ＢＡＳＦ社「Ｃｒｏｍｏｐｈｔａｌ  Ｙｅｌｌｏｗ  Ｋ  １３１０」、Ｃ．Ｉ．ｐｉｇｍｅｎｔ  ｙｅｌｌｏｗ  ２１５、Ｐｙｒｉｍｉｄｏ［５，４−ｇ］ｐｔｅｒｉｄｉｎｅ−２，４，６，８−ｔｅｔｒａｍｉｎｅ，４−ｍｅｔｈｙｌｂｅｎｚｅｎｅｓｕｌｆｏｎａｔｅ，ｂａｓｅ−ｈｙｄｒｏｌｙｓｅｄ、２０％以下の分散助剤（脂肪酸エステル）を含む、分子内の窒素原子数（Ｎ数）：１０個、含Ｎ−Ｈ結合、分子量４１６、粒子径８８０ｎｍ
・ＮＮ７：ＢＡＳＦ社「Ｈｅｌｉｏｇｅｎ  Ｂｌｕｅ  Ｋ  ６９０７」、Ｃ．Ｉ．ｐｉｇｍｅｎｔ  ｂｌｕｅ  １５：１、フタロシアニン銅（α−型）、分子内の窒素原子数（Ｎ数）：８個、有機金属化合物、分子量５７６、粒子径３１０ｎｍ
・ＮＮ８：ＢＡＳＦ社「Ｐａｌｉｏｇｅｎ  Ｒｅｄ  Ｋ  ３９１１」、Ｃ．Ｉ．ｐｉｇｍｅｎｔ  ｒｅｄ  １７８、２，９−ビス［４−（フェニルアゾ）フェニル］アントラ［２，１，９−ｄｅｆ：６，５，１０−ｄ’ｅ’ｆ’］ジイソキノリン−１，３，８，１０−テトラオン、分子内の窒素原子数（Ｎ数）：６個、含Ｎ＝Ｎ結合、分子量７５１、粒子径５７０ｎｍ
・ＮＮ９：ＢＡＳＦ社「Ｐａｌｉｏｔｏｌ  Ｙｅｌｌｏｗ  Ｋ  ０９６１」、Ｃ．Ｉ．ｐｉｇｍｅｎｔ  ｙｅｌｌｏｗ  １３８、４，５，６，７−テトラクロロ−２−［２−［（４，５，６，７−テトラクロロ−２，３−ジヒドロ−１，３−ジオキソ−１Ｈ−インデン）−２−イル］−８−キノリニル］−１Ｈ−イソインドール−１，３（２Ｈ）−ジオン、分子内の窒素原子数（Ｎ数）：２個、含まずＮ＝Ｎ結合、含まずＮ−Ｈ結合、分子量６９５、粒子径７７０ｎｍ
・ＮＮ１０：ＢＡＳＦ社「Ｐａｌｉｏｔｏｌ  Ｙｅｌｌｏｗ  Ｋ  １８４１  ＦＰ」、Ｃ．Ｉ．ｐｉｇｍｅｎｔ  ｙｅｌｌｏｗ  １３９、５，５’−［１，３−ジヒドロ−２Ｈ−イソインドール−１，３−ジイリデン］ビス［ピリミジン−２，４，６（１Ｈ，３Ｈ，５Ｈ）−トリオン］、１０％のＮ，Ｎ−ｂｉｓ（２−ｈｙｄｒｏｘｙｅｔｈｙｌ）ｏｌｅａｍｉｄｅを含む、分子内の窒素原子数（Ｎ数）：５個、含Ｎ−Ｈ結合、分子量３６７、粒子径４９０ｎｍ
・ＮＮ１１：ＢＡＳＦ社「Ｉｒｇａｚｉｎ  Ｙｅｌｌｏｗ  Ｋ  ２０６０」、Ｃ．Ｉ．ｐｉｇｍｅｎｔ  ｙｅｌｌｏｗ  １１０、４，５，６，７−テトラクロロ−３−［［４−［（１−オキソ−４，５，６，７−テトラクロロ−２Ｈ−イソインドール−３−イリデン）アミノ］フェニル］イミノ］−２Ｈ−イソインドール−１（３Ｈ）−オン、分子内の窒素原子数（Ｎ数）：４個、含Ｎ−Ｈ結合、分子量６４２、粒子径５２０ｎｍ
・ＮＮ１２：ＢＡＳＦ社「Ｉｒｇａｚｉｎ  Ｒｅｄ  Ｋ  ３８４２」、Ｃ．Ｉ．ｐｉｇｍｅｎｔ  ｒｅｄ  ２５４、３，６−ビス（４−クロロフェニル）−２，５−ジヒドロピロロ［３，４−ｃ］ピロール−１，４−ジオン、分子内の窒素原子数（Ｎ数）：２個、含Ｎ−Ｈ結合、分子量３５７、粒子径９２０ｎｍ
・ＮＮ１３：ＢＡＳＦ社「Ｏｒａｃｅｔ  Ｂｌｕｅ  ６９０」、Ｃ．Ｉ．ｓｏｒｖｅｎｔ  ｂｌｕｅ  １０４、１，４−ビス（メシチルアミノ）アントラキノン、分子内の窒素原子数（Ｎ数）：２個、含Ｎ−Ｈ結合、分子量３２９、粒子径６１０ｎｍ
・ＮＮ１４：ＢＡＳＦ社「Ｏｒａｃｅｔ  Ｏｒａｎｇｅ  ２３０」、Ｃ．Ｉ．ｓｏｒｖｅｎｔ  ｏｒａｎｇｅ  ６０、１２Ｈ−フタロペリン−１２−オン、分子内の窒素原子数（Ｎ数）：２個、含まずＮ＝Ｎ結合、含まずＮ−Ｈ結合、分子量２７０、粒子径２９０ｎｍ
・ＮＮ１５：ＢＡＳＦ社「Ｈｅｌｉｏｇｅｎ  Ｇｒｅｅｎ  Ｄ  ９３６０」、Ｃ．Ｉ．ｐｉｇｍｅｎｔ  ｇｒｅｅｎ  ３６、銅化合物ピグメントグリーン３６、分子内の窒素原子数（Ｎ数）：８個、有機金属化合物、分子量１３９４、粒子径５２０ｎｍ
・ＮＮ１６：ＢＡＳＦ社「Ｈｅｌｉｏｇｅｎ  Ｂｌｕｅ  Ｋ  ６９０２」、ｐｉｇｍｅｎｔ  ｂｌｕｅ  １５：１、フタロシアニン銅（α−型）、分子内の窒素原子数（Ｎ数）：８個、有機金属化合物、分子量５７６、粒子径１１５０ｎｍ
・ＮＮ１７：ＢＡＳＦ社「Ｏｒａｃｅｔ  Ｖｉｏｌｅｔ  ５８０」、Ｃ．Ｉ．ｓｏｒｖｅｎｔ  ｖｉｏｌｅｔ  １３、キニザリンブルー、分子内の窒素原子数（Ｎ数）：１個、含Ｎ−Ｈ結合、分子量３２９、粒子径４９０ｎｍ
・ＮＮ１８：ＢＡＳＦ社「Ｏｒａｃｅｔ  Ｙｅｌｌｏｗ  １２５」、Ｃ．Ｉ．ｓｏｒｖｅｎｔ  ｙｅｌｌｏｗ  １１４、３−ｈｙｄｒｏｘｙ−２−（３−ｈｙｄｒｏｘｙ−２−ｑｕｉｎｏｌｙｌ）−１Ｈ−ｉｎｄｅｎ−１−ｏｎｅ、分子内の窒素原子数（Ｎ数）：１個、含まずＮ＝Ｎ結合、含まずＮ−Ｈ結合、分子量２８９、粒子径８４０ｎｍ
・ＮＮ１９：ＢＡＳＦ社「Ｃｉｎｑｕａｓｉａ  Ｍａｇｅｎｔａ  Ｋ  ４５３５」Ｃ．Ｉ．ｐｉｇｍｅｎｔ  ｒｅｄ  ２０２、２，９−ジクロロキノ［２，３−ｂ］アクリジン−７，１４（５Ｈ，１２Ｈ）−ジオン、分子内の窒素原子数（Ｎ数）：２個、含Ｎ−Ｈ結合、分子量３８１、粒子径１４３０ｎｍ
【０３９６】
【化７９】
2020037616.tif 000080
【０３９７】
【化８０】
2020037616.tif 000081
【０３９８】
【化８１】
2020037616.tif 000082
【０３９９】
［可塑剤（Ｄ）］
・ＰＬ１：Ｃａｒｄｏｌｉｔｅ「ＮＸ−２０２６」、カルダノール、分子量２９８〜３０５
・ＰＬ２：Ｃａｒｄｏｌｉｔｅ「Ｕｌｔｒａ  ＬＩＴＥ  ２０２０」、ヒドロキシエチル化カルダノール、分子量３４３〜３４９
・ＰＬ３：Ｃａｒｄｏｌｉｔｅ「ＧＸ−５１７０」、ヒドロキシエチル化カルダノール、分子量８２７〜８３３
・ＰＬ４：Ｃａｒｄｏｌｉｔｅ「Ｕｌｔｒａ  ＬＩＴＥ  ５１３」、カルダノールのグリシジルエーテル、分子量３５４〜３６１
・ＰＬ５：Ｃａｒｄｏｌｉｔｅ「ＮＣ−５１４Ｓ」、カルダノール由来２官能エポキシ化合物、分子量５３４〜５３７
・ＰＬ６：大八化学工業「Ｄａｉｆａｔｔｙ  １０１」、アジピン酸エステル含有化合物、分子量３２６〜３７８
・ＰＬ７：三菱ケミカル「ＤＯＡ」、アジピン酸ジオクチル、分子量３７１
・ＰＬ８：Ｊｕｎｇｂｕｎｚｌａｕｅｒ「ＣＩＴＲＯＦＯＬ  ＡＨＩＩ」、クエン酸アセチル２−エチルヘキシル、分子量５７１
・ＰＬ９：大八化学工業「ＤＯＳ」、ビス（２−エチルヘキシル）セバケート、分子量４２７
・ＰＬ１０：三菱ケミカル「ＪＰ１２０」、安息香酸グリコールエステル、分子量３２７
・ＰＬ１１：三菱ケミカル「ＤＯＴＰ」、テレフタル酸ビス（２−エチルヘキシル）、分子量３９１
・ＰＬ１２：ＡＤＥＫＡ「アデカサイザーＤ−３２」、エポキシ化脂肪酸２−エチルヘキシル、分子量約４２０
・ＰＬ１３：日油「ＰＥＧ＃６００」、ポリエチレングリコール、分子量約６００
【０４００】
［ポリエステル樹脂（Ｅ）］
・ＰＥ１：ネイチャーワークス「Ｉｎｇｅｏ  ３００１Ｄ」、ポリ乳酸
【０４０１】
［ポリ（メタ）アクリレート化合物（Ｆ）］
・ＰＭ１：旭化成「デルペット７２０Ｖ」、ポリメタクリル酸メチル
【０４０２】
［その他添加剤］
・ＳＴ１：ＢＡＳＦ「Ｉｒｇａｎｏｘ  Ｂ２２５」、テトラキス［３−（３’，５’−ジ−ｔ−ブチル−４’−ヒドロキシフェニル）プロピオン酸］ペンタエリトリトールとトリス（２，４−ジ−ｔ−ブチルフェニル）ホスファイトとの混合物
・ＭＯ１：堺化学「ＳＡ−１」、酸化チタン（ＩＶ）；平均粒子径＝１５０ｎｍ。
・ＬＵ１：富士フイルム和光純薬「ステアリン酸ステアリル」、ステアリン酸ステアリル、一般式（１）で表される化合物、Ｒ１１の炭素数１７、Ｒ１２の炭素数１８
【０４０３】
＜樹脂組成物の製造、樹脂成形体の射出成形＞
［実施例１〜６１、参考例１〜１４、比較例１〜２０］
表１に示す仕込み組成比、かつ表２に示す混練温度（シリンダ温度）で、２軸混練装置（ｌａｂｔｅｃｈ  ｅｎｇｉｎｅｅｒｉｎｇ社製、ＬＴＥ２０−４４）にて混練を実施し、ペレット（樹脂組成物）を得た。
このペレットを用い、射出成形機（日精樹脂工業社製、ＮＥＸ５００Ｉ）にて、射出ピーク圧力が１８０ＭＰａを超えず、かつ表２に示す成形温度（シリンダ温度）及び金型温度で、Ｄ１２試験片（６０ｍｍ×６０ｍｍ×厚み２ｍｍ）を成形した。
【０４０４】
＜表面光沢性の評価＞
グロスチェッカー（（株）堀場製作所製、ＩＧ−４１０）により、ＪＩＳ  Ｚ８７４１：１９９７（ＩＳＯ  ２８１３：１９９４）に準拠して、Ｄ１２試験片の表面の６０度鏡面光沢度を測定し、表面光沢性を評価した。
【０４０５】
【表１】
2020037616.tif 000083
【０４０６】
【表２】
2020037616.tif 000084
【０４０７】
【表３】
2020037616.tif 000085
【０４０８】
【表４】
2020037616.tif 000086
【０４０９】
【表５】
2020037616.tif 000087
【０４１０】
【表６】
2020037616.tif 000088
【０４１１】
【表７】
2020037616.tif 000089
【０４１２】
【表８】
2020037616.tif 000090
【０４１３】
【表９】
2020037616.tif 000091
【０４１４】
【表１０】
2020037616.tif 000092
【０４１５】
表に示す結果から、本実施例の樹脂組成物は、比較例の樹脂組成物に比べ、表面光沢性（グロス）の高い樹脂成形体が得られることがわかる。